(57)【要約】  本発明に係る光学物品用プライマー組成物は、  （Ａ）芳香族ポリイソシアネート化合物とポリオール化合物との反応物であり、末端にイソシアネート基または水酸基から選ばれる反応性基を有するウレタンプレポリマー、  （Ｂ）極大吸収波長が３２０ｎｍ以上６５０ｎｍ以下の範囲にある光吸収化合物、および（Ｃ）溶解度パラメーターが８［（ｃａｌ／ｃｍ３）１／２］以上であり、かつ活性水素を有さない有機溶媒を含んでなることを特徴としている。【選択図】  なし【特許請求の範囲】
【請求項１】
（Ａ）芳香族ポリイソシアネート化合物とポリオール化合物との反応物であり、末端にイソシアネート基または水酸基から選ばれる反応性基を有するウレタンプレポリマー、
（Ｂ）極大吸収波長が３２０ｎｍ以上６５０ｎｍ以下の範囲にある光吸収化合物、及び
（Ｃ）溶解度パラメーターが８［（ｃａｌ／ｃｍ３）１／２］以上であり、かつ活性水素を有さない有機溶媒を含んでなる光学物品用プライマー組成物。
【請求項２】
前記（Ａ）ウレタンプレポリマーの反応性基の質量が、該（Ａ）ウレタンプレポリマー１ｇ当たり、０．０２〜０．２ｇの範囲である請求項１に記載の光学物品用プライマー組成物。
【請求項３】
前記（Ａ）ウレタンプレポリマー１００質量部当たり、前記（Ｂ）化合物を０．０１〜２０質量部、および前記（Ｃ）有機溶媒を１００〜１０００質量部含む請求項１又は２に記載の光学物品用プライマー組成物。
【請求項４】
前記（Ａ）ウレタンプレポリマーが、芳香族ポリイソシアネート化合物、ポリオール化合物、および鎖延長剤の反応物である請求項１〜３の何れか１項に記載の光学物品用プライマー組成物。
【請求項５】
前記（Ａ）ウレタンプレポリマーの重量平均分子量が、３，０００〜３００，０００である請求項１〜４の何れか１項に記載の光学物品用プライマー組成物。
【請求項６】
前記（Ｂ）光吸収化合物が、極大吸収波長が４００ｎｍを超え４５０ｎｍ以下の範囲にある（Ｂ１）成分を含む請求項１〜５の何れか１項に記載の光学物品用プライマー組成物。
【請求項７】
前記（Ｂ１）成分が、ポルフィリン化合物を含む請求項６に記載の光学物品用プライマー組成物。
【請求項８】
前記（Ｂ）光吸収化合物が、極大吸収波長が３２０ｎｍ以上４００ｎｍ以下の範囲にある（Ｂ２）紫外線吸収剤を含む請求項１〜７の何れか１項に記載の光学物品用プライマー組成物。
【請求項９】
前記（Ｂ）光吸収化合物が、極大吸収波長が５４０ｎｍ以上６５０ｎｍ以下の範囲にある（Ｂ３）染料をさらに含む請求項１〜８の何れか１項に記載の光学物品用プライマー組成物。
【請求項１０】
（Ｄ）レベリング剤をさらに含む請求項１〜９の何れか１項に記載の光学物品用プライマー組成物。
【請求項１１】
前記（Ａ）ウレタンプレポリマーの反応性基がイソシアネート基であり、前記（Ａ）ウレタンプレポリマーが空気中の水分で硬化しうる湿気硬化型ポリマーである請求項１〜１０の何れか１項に記載の光学物品用プライマー組成物。
【請求項１２】
前記（Ａ）ウレタンプレポリマーの反応性基が水酸基であり、
さらに、（Ｅ）分子中にイソシアネート基を複数有する硬化剤を含む請求項１〜１０の何れか１項に記載の光学物品用プライマー組成物。
【請求項１３】
前記（Ａ）ウレタンプレポリマーの反応性基がイソシアネート基であり、
さらに、（Ｅ’）分子中にイソシアネート基と反応しうる基を複数有する硬化剤を含む請求項１〜１１の何れか１項に記載の光学物品用プライマー組成物。
【請求項１４】
光学基材の表面に請求項１〜１３の何れか１項に記載の光学物品用プライマー組成物よりなるプライマー層が形成され、該プライマー層の膜厚が０．１〜２０μｍである第一積層体。
【請求項１５】
波長４２０ｎｍにおける透過率が８０％以下である請求項１４に記載の第一積層体。
【請求項１６】
請求項１４又は１５に記載の前記第一積層体のプライマー層の上に、無機粒子を含むハードコート層が形成されてなる第二積層体。
【発明の詳細な説明】
【技術分野】
【０００１】
本発明は、紫外線吸収性能（青色光の吸収能を含む）または防眩性に優れた光学物品を形成するための新規なプライマー組成物に関する。
【背景技術】
【０００２】
太陽光に含まれる紫外線が眼に悪影響を与えることは知られており、眼を保護するために、眼鏡レンズに紫外線吸収性能を持たせた光学物品が従来から市販されている。さらに近年では、パソコン、テレビ、携帯電話などに使われる液晶ディスプレイのバックライトに含まれる青色光もまた眼に悪影響を与えることがわかってきており、これらの光から眼を保護する機能が眼鏡等の光学物品に求められている。具体的には、眼鏡レンズに紫外線や青色光を吸収する性能を持たせることである。さらに、眼鏡レンズには防眩性が求められることがある。【０００３】
現在、加工性、耐久性の良さからプラスチックからなる光学基材を使用した眼鏡レンズが主流となっている。プラスチックレンズからなる光学基材に紫外線吸収性能を付与する方法としては、以下の方法が知られている。
（ｉ）紫外線吸収剤を分散させた溶液にプラスチックレンズ基材を浸漬させる方法（以下、単に「浸漬法」とする場合もある）（特許文献１、２参照）、
（ｉｉ）レンズ基材を形成するプラスチックレンズモノマーに紫外線吸収剤を分散させて成型する方法（以下、単に「レンズ基材分散法」とする場合もある）（特許文献３〜６参照）、
（ｉｉｉ）耐スリ傷性向上のため、プラスチックレンズ基材の表面に形成されるハードコート層に紫外線吸収剤を分散させる方法（以下、単に「ハードコート層分散法」とする場合もある）（特許文献７、８参照）。【０００４】
しかしながら、以上の従来方法では以下の点で改善の余地があった。先ず、（ｉ）の浸漬法においては、プラスチックレンズ基材に含侵される紫外線吸収剤の量を一定に制御する必要がある。このため、含侵量の制御が可能な素材からなるプラスチックレンズ基材に限定されるという点に改善の余地があった。つまり、該浸漬法では、紫外線吸収剤の量を一定に制御できないプラスチックレンズ基材もあり、汎用的ではないという点で改善の余地があった。【０００５】
また、（ｉｉ）のレンズ基材分散法においては、プラスチックレンズ基材の厚みの違いに対応できないという点で改善の余地があった。紫外線吸収特性は、その基材、例えば、プラスチックレンズ基材の厚みによって異なる。該基材が近視矯正用レンズ場合には、レンズ中心部が薄く、レンズ端部は厚い。そのため、レンズの中心部と端部とでは光路上に存在する紫外線吸収剤の量が異なる。この結果、紫外線吸収特性がレンズの中心部と端部とで異なる。レンズ中心部に合わせると紫外線吸収剤を大過剰に使用する必要があったり、レンズ端部に合わせるとレンズ中心部では紫外線吸収剤が少なく、レンズ中心部の紫外線吸収特性が十分ではなくなるといった点で改善の余地があった。また、近紫外域に吸収を持つ紫外線吸収剤あるいは青色光吸収剤を使用する場合には、着色し易くなる。このため、厚みが中心部と端部とで異なるレンズにおいては、紫外線吸収剤を配合するとレンズ全面の透明性を高く維持することが難しいという点でも改善の余地があった。【０００６】
以上の方法に対して、（ｉｉｉ）のハードコート層分散法においては、通常、基材上に形成されるハードコート層は均一な膜厚の層を形成するため、前記レンズ基材分散法のような問題は生じない。また、プラスチックレンズ基材上に形成するため、前記浸漬法のようにプラスチックレンズ基材の種類によらず、幅広い材質（基材）に適用することができる。
【先行技術文献】
【特許文献】
【０００７】
【特許文献１】特開平０１−２３０００３号公報
【特許文献２】特開２００５−３３８８６８号公報
【特許文献３】国際公開第２０１４−１３３１１１号
【特許文献４】特開２０１６−１５７１４６号公報
【特許文献５】国際公開第２０１５−０８８０１５号
【特許文献６】国際公開第２０１６−１２５７３６号
【特許文献７】特開平９−２６５０５９号公報
【特許文献８】国際公開第２００５−０７５１９３号
【発明の概要】
【発明が解決しようとする課題】
【０００８】
しかしながら、本発明者等の検討によれば、前記ハードコート層分散法においても、以下の点で改善の余地があることが分かった。通常、該ハードコート層を形成するハードコート組成物は、シリカ粒子のような無機粒子と、縮合反応により高分子を形成する加水分解性基含有有機ケイ素化合物（例えば、アルコキシシラン）のような化合物とを含んでなる。本発明者等の検討によれば、例えば、紫外線や４００ｎｍ以上の紫から青色光を十分に遮断するためには、光吸収剤の添加量を増加させたり、形成するハードコート層の厚みをより厚くしなければならないことが分かった。その結果、該ハードコート層分散法では、高度な光吸収性能を維持しつつ、ハードコート層本来の耐擦傷性を向上するという目的を達成することが困難な場合があり、クラック等が発生して外観不良となるものもあり、改善の余地があった。また、近年、スマートフォン等の普及により青色光の吸収能を有するレンズ等の要望が増えており、このような性能を容易に付与することができる光学物品用の材料、およびそれを用いた光学物品が要求されていた。さらに、人間の目には、５４０〜６５０ｎｍ程度の波長の光（黄色〜橙色）が最も眩しく感じられることから、この波長領域において光吸収能を有する光学物品が要望されることもある。【０００９】
したがって、本発明の目的は、プラスチックレンズのような光学物品において、紫外線吸収性能、青色光の吸収性能、あるいは防眩性に優れた光学物品を簡易に製造しうる材料を提供することにある。より詳細には、様々な材質の基材に対しても適用することができる、所定の波長の光に対する吸収性能を有する光学物品用プライマー組成物を提供することである。
【課題を解決するための手段】
【００１０】
本発明者らは、上記課題を解決するために鋭意検討を重ねた。従来、光吸収剤を多く配合できる前記レンズ基材分散法や、光の入射面に存在するハードコート層を紫外線吸収層とする前記ハードコート層分散法が主流であったが、本発明者等は、これら方法とは全く別の方法を検討し、従来法とは異なる層を光吸収層とすることを検討した。そして、基材と他の層とを接合させるために使用する、いわゆるプライマー層（光学物品用プライマー層）に着目し、該プライマー層に光吸収剤を配合することを検討した。その結果、特定の有機溶媒、および末端に反応性基を有する特定のウレタンプレポリマーを主成分として含む組成物に光吸収化合物を配合することにより、上記課題が解決できることを見出し、本発明を完成するに至った。前記の通り、このような光学物品用プライマー組成物からなるプライマー層（該ウレタンプレポリマーの反応物がマトリックス（母材）となる層）を光吸収層とすることは従来では考えられないことであった。【００１１】
すなわち、本発明は、
（１）（Ａ）芳香族ポリイソシアネート化合物とポリオール化合物との反応物であり、末端にイソシアネート基または水酸基から選ばれる反応性基を有するウレタンプレポリマー、（Ｂ）極大吸収波長が３２０ｎｍ以上６５０ｎｍ以下の範囲にある光吸収化合物（以下、単に「（Ｂ）光吸収化合物」とする場合もある）、及び（Ｃ）溶解度パラメーターが８［（ｃａｌ／ｃｍ３）１／２］以上であり、かつ活性水素を有さない有機溶媒を含んでなる光学物品用プライマー組成物である。【００１２】
本発明は、以下の態様をとることができる。【００１３】
（２）前記（Ａ）ウレタンプレポリマーの反応性基の質量が、該（Ａ）ウレタンプレポリマー１ｇ（１グラム）当たり、０．０２〜０．２ｇ（０．０２〜０．２グラム）の範囲である前記（１）の光学物品用プライマー組成物。【００１４】
（３）前記（Ａ）ウレタンプレポリマー１００質量部当たり、前記（Ｂ）化合物を０．０１〜２０質量部、および前記（Ｃ）有機溶媒を１００〜１０００質量部含む前記（１）又は前記（２）の光学物品用プライマー組成物。【００１５】
（４）前記（Ａ）ウレタンプレポリマーが、芳香族ポリイソシアネート化合物、ポリオール化合物、および鎖延長剤の反応物である前記（１）〜（３）の何れかの光学物品用プライマー組成物。【００１６】
（５）前記（Ａ）ウレタンプレポリマーの重量平均分子量が、３，０００〜３００，０００である前記（１）〜（４）の何れかの光学物品用プライマー組成物。【００１７】
（６）前記（Ｂ）光吸収化合物が、極大吸収波長が４００ｎｍを超え４５０ｎｍ以下の範囲にある（Ｂ１）成分を含む前記（１）〜（５）の何れかの光学物品用プライマー組成物。【００１８】
（７）前記（Ｂ１）成分が、ポルフィリン化合物を含む前記（６）の光学物品用プライマー組成物。【００１９】
（８）前記（Ｂ）光吸収化合物が、極大吸収波長が３２０ｎｍ以上４００ｎｍ以下の範囲にある（Ｂ２）紫外線吸収剤を含む前記（１）〜（７）の何れかの光学物品用プライマー組成物。【００２０】
（９）前記（Ｂ）光吸収化合物が、極大吸収波長が５４０ｎｍ以上６５０ｎｍ以下の範囲にある（Ｂ３）染料をさらに含む前記（１）〜（８）の何れかの光学物品用プライマー組成物。【００２１】
（１０）（Ｄ）レベリング剤をさらに含む前記（１）〜（９）の何れかの光学物品用プライマー組成物。【００２２】
（１１）前記（Ａ）ウレタンプレポリマーの反応性基がイソシアネート基であり、前記（Ａ）ウレタンプレポリマーが空気中の水分で硬化しうる湿気硬化型ポリマーである前記（１）〜（１０）の何れかの光学物品用プライマー組成物。【００２３】
（１２）前記（Ａ）ウレタンプレポリマーの反応性基が水酸基であり、
さらに、（Ｅ）分子中にイソシアネート基を複数有する硬化剤を含む前記（１）〜（１０）の何れかの光学物品用プライマー組成物。【００２４】
（１３）前記（Ａ）ウレタンプレポリマーの反応性基がイソシアネート基であり、
さらに、（Ｅ’）分子中にイソシアネート基と反応しうる基を複数有する硬化剤を含む前記（１）〜（１１）の何れかの光学物品用プライマー組成物。【００２５】
（１４）光学基材の表面に前記（１）〜（１３）の何れかの光学物品用プライマー組成物よりなるプライマー層が形成され、該プライマー層の膜厚が０．１〜２０μｍである第一積層体。【００２６】
（１５）波長４２０ｎｍにおける透過率が８０％以下である前記（１４）の第一積層体。【００２７】
（１６）前記（１４）又は（１５）の前記第一積層体のプライマー層の上に、無機粒子を含むハードコート層が形成されてなる第二積層体。【００２８】
なお、本発明において、各化合物の極大吸収波長等の測定は、該測定に影響を与えない溶媒中で測定した。該溶媒としては、例えば、クロロホルムが挙げられる。
【発明の効果】
【００２９】
本発明の光学物品用プライマー組成物を用いることにより、プラスチックレンズ基材等の光学物品において、効果的に紫外線吸収性能、青色光を吸収する性能、あるいは防眩性を付与することができるため、および、これら性能全てを同時に発揮することができるため、その利用価値は高い。
【発明を実施するための形態】
【００３０】
本発明の光学物品用プライマー組成物は、
（Ａ）芳香族ポリイソシアネート化合物とポリオール化合物との反応物であり、末端にイソシアネート基または水酸基から選ばれる反応性基を有するウレタンプレポリマー、
（Ｂ）極大吸収波長が３２０ｎｍ以上６５０ｎｍ以下の範囲にある光吸収化合物、及び
（Ｃ）溶解度パラメーターが８［（ｃａｌ／ｃｍ３）１／２］以上であり、かつ活性水素を有さない有機溶媒を含んでなる組成物である。
以下、各成分について説明する。
【００３１】
（Ａ）ウレタンプレポリマー（以下（Ａ）成分とする場合もある。）
本発明において、（Ａ）成分は、光学物品プライマー層（本発明の光学物品用プライマー組成物から形成される層）において、前記（Ｂ）光吸収化合物が分散している樹脂成分（マトリックス）を形成する。そして、前記（Ａ）成分は、例えば、プラスチックレンズ基材のような光学基材とハードコート層との密着性を向上させる役割を果たす。
【００３２】
本発明において、前記（Ａ）成分は、芳香族ポリイソシアネート化合物（以下、（Ａ１）成分とする場合もある）とポリオール化合物（以下、（Ａ２）成分とする場合もある）との反応物である。そして、末端に反応性基が残るように、（Ａ１）成分と（Ａ２）成分との量比を調整して合成される。
【００３３】
前記（Ａ）成分における反応性基は、イソシアネート基（ＮＣＯ基）、または水酸基（ＯＨ基）である。すなわち、（Ａ）成分は、芳香族環を有し、分子末端にイソシアネート基または水酸基から選ばれる反応性基を有するウレタンプレポリマーである。
【００３４】
前記（Ａ）成分を構成する（Ａ１）成分は、具体的には、以下の化合物が挙げられる。
【００３５】
＜構成成分  （Ａ１）成分；芳香族ポリイソシアネート化合物＞
（Ａ１）成分は、分子内に芳香族環と、２つ以上のイソシアネート基を有する化合物である。本発明において、（Ａ１）成分を使用することにより、他のイソシアネート化合物、例えば、脂肪族ポリイソシアネート化合物と比較して、硬化反応の速度が速く、また得られる塗膜（プライマー層）の硬度も高くすることができるためである。
【００３６】
さらには、芳香族ポリイソシアネート化合物の中でも、形成するプライマー層の平滑さ、（Ｂ）光吸収化合物、およびその他の添加剤等のプライマー層中での分散、プライマー層の接合性（ハードコート層、基材との接合性）等を考慮すると、イソシアネート基は、分子内に２〜３個含まれることが好ましい。また、特に制限されるものではないが、上記効果を発揮するためには、分子量が１６０〜５００（ｇ／ｍｏｌ）である化合物を使用することが好ましい。
【００３７】
（Ａ１）成分を具体的に例示すれば、４，４’−ジフェニルメタンジイソシアネート、４，２’−ジフェニルメタンジイソシアネート、トリレン−２，４−ジイソシアネート、トリレン−２，６−ジイソシアネート、トリレン−２，３−ジイソシアネート、フェニレン−１，３−ジイソシアネート、フェニレン−１，４−ジイソシアネート、１，３−ビス（イソシアナトメチル）ベンゼン、キシリレンジイソシアネート、テトラメチルキシリレンジイソシアネート、ナフタレンジイソシアネート、ジフェニルエーテルジイソシアネート、１，３−ジイソシアナトメチルベンゼン、４，４’−ジイソシアナト−３，３’−ジメトキシ（１，１’−ビフェニル）、４，４’−ジイソシアナト−３，３’−ジメチルビフェニル、１，２−ジイソシアナトベンゼン、１，４−ビス（イソシアナトメチル）−２，３，５，６−テトラクロロベンゼン、２−ドデシル−１，３−ジイソシアナトベンゼン、１−イソシアナト−４−［（２−イソシアナトシクロヘキシル）メチル］２−メチルベンゼン、１−イソシアナト−３−［（４−イソシアナトフェニル）メチル］−２−メチルベンゼン、４−［（２−イソシアナトフェニル）オキシ］フェニルイソシアネート、ジフェニルメタンジイソシアネート、トリジンジイソシアネート、トリフェニルメタントリイソシアネートなどの芳香族ジイソシアネート化合物などを挙げることができる。（Ａ１）成分は、単独種であっても、異性体の混合物であっても、複数種であってもよい。
【００３８】
その中でも、トリレンジイソシアネート、４，４’−ジフェニルメタンジイソシアネート、１，５−ナフタレンジイソシアネート、トリジンジイソシアネート、トリフェニルメタントリイソシアネート、テトラメチルキシリレンジイソシアネート等の芳香族イソシアネート化合物が好適に用いられる。この理由は、芳香族イソシアネート化合物は脂肪族イソシアネート化合物に比べて硬化反応の速度が優れており、また得られる塗膜の硬度も芳香族イソシアネート化合物のほうが高くすることができる。上記芳香族イソシアネート化合物の中でも、トリレンジイソシアネート、４，４’−ジフェニルメタンジイソシアネートが特に好適である。トリレンジイソシアネートを使用する場合には、原料の入手のしやすさの観点からトリレン−２，４−ジイソシアネート（５０〜９０質量％）とトリレン−２，６−ジイソシアネート（１０〜５０質量％）の混合物を使用することが好ましい。
次に、ポリオール化合物（Ａ２）について説明する。
【００３９】
＜構成成分  （Ａ２）ポリオール化合物＞
本発明において、（Ａ２）成分は、分子中に２個以上の水酸基を有する化合物である。
【００４０】
本発明におけるポリオール化合物は、形成するプライマー層の平滑さ、（Ｂ）光吸収化合物、およびその他の添加剤等のプライマー層中での分散、プライマー層の接合性（ハードコート層、基材との接合性）等を考慮すると、水酸基は、分子内に２〜３個含まれることが好ましい。また、特に制限されるものではないが、上記効果を発揮するためには、分子量が９０〜５０００の化合物を使用することが好ましい。なお、該分子量はＧＰＣの測定から求められる数平均分子量である。
【００４１】
本発明において、（Ａ２）成分は、アルキレングリコール、ポリアルキレングリコール、ポリ（アルキレンアジペート）、ポリカプロラクトンポリオール、ポリブタジエングリコール、ポリエステルポリオール、分子中に３個以上の水酸基を有するポリオール、またはシリコーンポリオールが挙げられる。
【００４２】
これら（Ａ２）成分を具体的に例示すると、
エチレングリコール、１，２−プロピレングリコール、１，３−ブタンジオール、１，４−ブタンジオール、１，６−ヘキサンジオール、ネオペンチルグリコール、ジプロピレングリコール、ジエチレングリコール等のアルキレングリコール；
ポリプロピレングリコール、ポリエチレングリコール、ポリテトラメチレングリコール等のポリアルキレングリコール；
ポリ（ジエチレンアジペート）、ポリ（テトラメチレンアジペート）、ポリ（ヘキサメチレンアジペート）、ポリ（ネオペンチレンアジペート）等のポリ（アルキレンアジペート）；
ポリ−ε−カプロラクトン、ポリカプロラクトンジオール、ポリカプロラクトントリオール等のポリカプロラクトンポリオール；
ポリ（１，４−ブタジエン）グリコール、ポリ（１，２−ブタジエン）グリコール等のポリブタジエングリコール；
ポリ（ヘキサメチレンカーボネート）等のポリ（アルキレンカーボネート）；ポリエステルポリオール；
グリセリン、トリメチロールプロパン、ペンタエリスリトール、１，２，４−ブタントリオール、１，２，６−ヘキサントリオール等の３個以上の水酸基を含有するポリオール；
シリコーンポリオール；
低分子量ポリオール化合物の１種以上をホスゲン化するか、或いはエチレンカーボネート、ジエチルカーボネート、及びジフェニルカーボネートの低分子量カーボネートとエステル交換させて得られるポリカーボネートポリオール；（上記低分子量ポリオール化合物としては、前記アルキレングリコールが挙げられる）、
多価アルコール化合物と多塩基酸との縮合反応により得られるポリエステルポリオール；（多価アルコール化合物としては、前記アルキレングリコール、および前記ポリアルキレングリコールなどを挙げることができる。また、前記多塩基酸としては、コハク酸、アジピン酸、アゼライン酸、セバシン酸、ドデカンジカルボン酸、シクロペンタンジカルボン酸、シクロヘキサンジカルボン酸、オルトフタル酸、イソフタル酸、テレフタル酸、ナフタレンジカルボン酸などが挙げられる。）
などのポリオール化合物が挙げられる。
【００４３】
以上の（Ａ２）成分の中でも、ポリアルキレングリコール、３個の水酸基を含有するポリオール、ポリアルキレンアジペート、ポリカーボネートポリオール、ポリカプロラクトンポリオール、ポリエステルポリオールは、硬化させる際の加熱温度をより低くすることができる。そのため、基材の熱変形や変色をより確実に防止できる点で好適である。
【００４４】
本発明において、前記（Ａ）成分は、前記（Ａ１）成分、および前記（Ａ２）成分を反応させることにより、製造できる。該反応（イソシアネート基と水酸基との反応）は、公知の方法を採用することができる。そして、前記（Ａ１）成分のイソシアネート基のモル割合と、前記（Ａ２）成分の水酸基のモル割合とを変えることにより、末端に反応性基を有する（Ａ）成分を製造できる。すなわち、前記（Ａ１）成分のイソシアネート基のモル比が、前記（Ａ２）成分の水酸基のモル比よりも大きくなる場合には、末端にイソシアネート基（反応性基）を有する（Ａ）成分を得ることができる。一方、前記（Ａ２）成分の水酸基のモル比が、前記（Ａ１）成分のイソシアネート基のモル比よりも大きくなる場合には、末端に水酸基（反応性基）を有する（Ａ）成分を得ることができる。
【００４５】
＜（Ａ）成分の特性＞
本発明においては、前記（Ａ）成分の反応性基の質量が、該（Ａ）成分１ｇ当たり、０．０２〜０．２ｇの範囲であることが好ましい。反応性基の質量が前記範囲を満足することにより、塗膜が適度な硬化速度を有し、基材・他層との密着性を向上、得られる積層体、特にプライマー層上に他層をさらに積層した積層体の外観を向上させることができる。この効果をより一層高めるためには、反応性基の質量は、該（Ａ）成分１ｇ当たり、０．０３〜０．１ｇであることがより好ましく、０．０４〜０．１ｇであることがさらに好ましい。
【００４６】
また、（Ａ）成分中の反応性基のモル百分率は、好ましくは０．０１〜０．７モル％、さらに好ましくは０．０２〜０．３モル％、特に好ましくは０．０４〜０．２５モル％である。ここで、反応性基のモル分率は、以下のように算出される。まず、特定質量の（Ａ）成分中に存在する反応性基のモル数を化学的に定量して求め、得られた反応性基のモル数を、当該特定質量の（Ａ）成分中に含まれるウレタンプレポリマーのモル数で除することによってウレタンプレポリマー１分子中に存在する反応性基のモル数を求める。さらに、得られたモル数を、ウレタンプレポリマーの数平均分子量で除した値を％表記して、（Ａ）成分中の反応性基のモル百分率が算出される。なお、ウレタンプレポリマーのモル数は、（Ａ）成分の質量をウレタンプレポリマーの数平均分子量で除して得られる。
【００４７】
なお、該反応性基の質量を測定するためには、末端にイソシアネート基を有するものの場合には、アミンによる逆滴定により定量すればよい。すなわち、（Ａ）成分中のイソシアネート基と既知量のアミンとを反応させたのち、残存したアミン量を酸の滴定で定量し、そこから反応したアミン量を算出することによりイソシアネート基量を定量することができる。一方、末端が水酸基の場合には、アシル化剤との反応液をアルカリ水溶液により滴定して定量すればよい。すなわち、（Ａ）成分中の水酸基と既知量の無水酢酸とを反応させたのち、残存した無水酢酸を水によって加水分解し、生成した酢酸を水酸化ナトリウム標準液で滴定し、そこから反応した無水酢酸量を算出することにより水酸基価を定量することができる。
【００４８】
本発明において、前記（Ａ）成分は、光学物品用プライマー組成物の硬化速度が比較的速く、該光学物品用プライマー組成物の粘度がコーティングし易い粘度となり、平坦なプライマー層であって、層厚みを確保するためには、前記（Ａ）成分の重量平均分子量が３，０００〜３００，０００であることが好ましい。この時、前記（Ａ）成分の数平均分子量は、１，０００〜２５，０００であることが好ましい。本発明の光学物品用プライマー組成物は、下記に詳述する（Ｂ）光吸収化合物（（Ｂ）成分）を含むため、上記範囲の重量平均分子量を満足する（Ａ）成分を使用することが好ましい。（Ｂ）成分は、場合によっては、プライマー層でのブリードが生じるおそれがあったり、基材および／またはハードコート層との密着性が低下させるおそれがあるが、上記範囲の重量平均分子量を満足する（Ａ）成分を使用することにより、以上の問題をも解決し易くなる。プライマー層における上記効果をより一層発揮させるためには、前記（Ａ）成分の重量平均分子量は、５，０００〜３００，０００であることがより好ましく、１０，０００〜２００，０００であることがさらに好ましい。この時、前記（Ａ）成分の数平均分子量は、１，５００〜２５，０００であることがより好ましく、２，０００〜２３，０００であることがさらに好ましい。特に好ましい態様では、前記（Ａ）成分の重量平均分子量は、１２，０００〜１５０，０００であり、さらに好ましい態様では１５，０００〜１００，０００であり、最も好ましい態様では１５，０００〜８０，０００である。この時、前記（Ａ）成分の数平均分子量は、２，２００〜２３，０００であり、さらに好ましい態様では２，５００〜２１，０００であり、最も好ましい態様では６，０００〜２０，０００である。
【００４９】
また、大気中の湿気、又は下記に詳述する硬化剤で（Ａ）成分をより一層高分子量化してプライマー層を作製する場合であっても、高分子量化する前の（Ａ）成分の重量平均分子量が３，０００〜３００，０００であることが好ましい。この時、前記（Ａ）成分の数平均分子量は、１，０００〜２５，０００であることが好ましい。特に、該プライマー層上に他層（例えば、ハードコート層）が積層される場合においては、溶剤に対する耐溶解性が高くなり、より外観の優れた積層体を形成できる。なお、前記（Ａ）成分の重量平均分子量は、下記の実施例で記載した方法（ゲル・パーミエーション・クロマトグラフィー（ＧＰＣ））で求めた値である。
【００５０】
本発明において、前記（Ａ）成分は、使用する前記（Ａ１）成分、前記（Ａ２）成分の分子量、種類等を調整して、重量平均分子量を調整することもできる。また、より容易に前記（Ａ）成分の重量平均分子量を３，０００〜３００，０００であり、前記（Ａ）成分の数平均分子量を１，０００〜２５，０００とするためには、以下の方法で製造することが好ましい。すなわち、鎖延長剤（以下、単に（Ａ３）成分）を使用して、前記（Ａ）成分を製造する方法を採用することが好ましい。
【００５１】
＜構成成分  （Ａ３）  鎖延長剤＞
鎖延長剤は、以下のように使用する。先ず、何れか一方の反応性基（イソシアネート基または水酸基）のモル割合が過剰となる配合で、前記（Ａ１）成分、および前記（Ａ２）成分を反応させて、何れか一方の反応性基を有する第一ウレタンプレポリマーを準備する。次いで、第一ウレタンプレポリマーの末端の反応性基と反応しうる反応性基を分子中に複数有する（Ａ３）成分を使用して、第一ウレタンプレポリマーと該（Ａ３）成分とを反応させて、高分子量化した第二ウレタンプレポリマーを得る。なお、第二ウレタンプレポリマーの末端の反応性基は、第一ウレタンプレポリマーと同種の反応性基となるように、（Ａ３）成分の種類、量を調整する。すなわち、第一ウレタンプレポリマーの反応性基の一部が残留するように、鎖延長剤の種類、量を調整する。
【００５２】
前記第一ウレタンプレポリマー、および前記第二ウレタンプレポリマー共に、本発明の（Ａ）成分として使用できる。第一ウレタンプレポリマーを（Ａ）成分として使用する場合には、該第一ウレタンプレポリマーの反応性基の質量が、第一ウレタンプレポリマー１ｇ当たり、０．０２〜０．２ｇの範囲とすることが好ましく、第一ウレタンプレポリマー中の反応性基のモル百分率は、０．０１〜０．７モル％とすることが好ましく、第一ウレタンプレポリマーの重量平均分子量が３，０００〜３００，０００であることが好ましい。一方、第二ウレタンプレポリマーを使用する場合には、第二ウレタンプレポリマーの反応性基の質量が、第二ウレタンプレポリマー１ｇ当たり０．０２〜０．２ｇの範囲であり、第ニウレタンプレポリマー中の反応性基のモル百分率が、０．０１〜０．７モル％の範囲であり、第二ウレタンプレポリマーの重量平均分子量が３，０００〜３００，０００であり、前記（Ａ）成分の数平均分子量を１，０００〜２５，０００となるように、（Ａ３）成分の種類、使用量を調整すればよい。
【００５３】
第一ウレタンプレポリマー（（Ａ）成分）の反応性基がイソシアネート基の場合には、前記（Ａ３）成分は、分子内に複数のイソシアネート基と反応しうる基（例えば、水酸基および／又はアミノ基）を有する化合物（以下、単に（Ａ３’）成分とする場合もある）を使用する。
【００５４】
前記（Ａ３’）成分としては、水酸基を有する化合物としては、前記（Ａ２）成分を挙げることができる。前記（Ａ３’）成分は、単独種であっても、複数種であってもよい。この中でも、鎖延長反応の制御のし易さ（高分子量化の制御のし易さ）という観点から、１，３−ブタンジオール、１，４−ブタンジオール、プロピレングリコール、１，６−ヘキサンジオール等のアルキレングリコールや、ポリプロピレングリコール等のポリアルキレングリコールが好適である。
【００５５】
また、前記（Ａ３’）成分としては、アミノ基を分子内に複数有する化合物を使用することもできる。具体的には、ジアミン化合物、およびトリアミン化合物を使用することができる。アミノ基を有する（Ａ３’）成分は、単独種であっても、複数種であってもよい。詳細に化合物を例示すれば、３，３’−ジクロロ−４，４’−ジアミノジフェニルメタン、メチレンジアニリン、メチレンジアニリンの塩化ナトリウム複合体、イソホロンジアミン、ビス−（４−アミノシクロヘキシル）メタン、ノルボルナンジアミンを用いることがより好ましく、その中でも、３，３’−ジクロロ−４，４’−ジアミノジフェニルメタン、ビス−（４−アミノシクロヘキシル）メタンを挙げることができる。
【００５６】
一方、第一ウレタンプレポリマー（（Ａ）成分）の末端の反応性基が水酸基である場合には、（Ａ３）成分は、分子中にイソシアネート基を複数有する化合物（以下、（Ａ３’’）成分とする場合もある）を使用する。（Ａ３’’）成分は、単独種であっても、複数種であってもよい。具体的には、前記（Ａ１）成分、脂肪族イソシアネート化合物、ポリイソシアネート化合物等を挙げることができる。ポリイソシアネート化合物としては、脂肪族イソシアネート化合物や前記（Ａ１）成分の芳香族イソシアネート化合物のトリメチロールプロパンアダクト体や、イソシアヌレート体が挙げられる。その中でも、得られる第二ウレタンプレポリマーの硬度が高いことや、乾燥性が速いという点で、前記（Ａ１）成分またはそのトリメチロールプロパンアダクト体が好適である。
【００５７】
以上の通り、前記（Ａ）成分（第一、第二ウレタンプレポリマー）は、末端の反応性基の違いにより、次の２つに分類することができる。すなわち、末端がイソシアネート基となるウレタンプレポリマー（以下、単に（Ａ’）成分または末端イソシアネート型ウレタンプレポリマーとする場合もある。）と、末端が水酸基となるウレタンプレポリマー（（Ａ’’）成分または末端水酸基型ウレタンプレポリマーとする場合もある。）とに分けることができる。これら（Ａ’）成分、または（Ａ’’）成分を含む光学物品用プライマー組成物は、プライマー層を形成する方法（硬化する方法）が異なる。これらウレタンプレポリマーの違いについて説明する。
【００５８】
＜硬化方法（膜形成方法）の違いによる（Ａ）成分の種類＞
＜（Ａ’）末端がイソシアネート基であるウレタンプレポリマー＞
この（Ａ’）成分を含む光学物品用プライマー組成物は、プライマー層を形成する方法（硬化させる方法）が次の２種類ある。１つは、空気中の水分（湿気）で硬化させる湿気硬化型プライマーと、（Ｅ’）イソシアネート基と反応しうる基を分子中に複数有する硬化剤（以下、単に（Ｅ’）成分とする場合もある）により硬化させる２液型プライマーとである。これらについて説明する。
【００５９】
＜（Ａ’）を含む湿気硬化型プライマー＞
（Ａ’）成分（末端イソシアネート型ウレタンプレポリマー）は、芳香族ポリイソシアネート化合物（（Ａ１）成分）とポリオール化合物（（Ａ２）成分）との反応物である。必要に応じて、前記（Ａ３’）成分を使用して高分子量化したものを使用することもできる。
【００６０】
末端イソシアネート型ウレタンプレポリマーは、前記方法に従い、分子中の末端がイソシアネート基となるように調整したものであり、イソシアネート基の質量が、ウレタンプレポリマー１ｇ当たり、０．０２〜０．２ｇの範囲とすることが好ましく、ウレタンプレポリマー中のイソシアネート基のモル百分率は、０．０１〜０．７モル％とすることが好ましく、ウレタンプレポリマーの重量平均分子量が３，０００〜３００，０００であり、前記（Ａ）成分の数平均分子量が１，０００〜２５，０００であることが好ましい。
【００６１】
末端イソシアネート型ウレタンプレポリマーを使用した場合に、本発明の光学物品用プライマー組成物を硬化させる方法（プライマー層を形成する方法）は、以下の通りである。すなわち、本発明の光学物品用プライマー組成物を、基材上に塗布して塗膜を形成し、大気中の湿気で末端イソシアネート型ウレタンプレポリマーを反応（重合）させて、プライマー層とする。この方法によれば、高い温度にしなくとも、プライマー層を形成することができる。そのため、眼鏡レンズ基材のような中心部と端部とで厚みに違いのある基材に適用する場合に好適である。また、比較的均一な状態で硬化（プライマー層を形成）することができるため、プライマー層における（Ｂ）成分の分散状態をよりよくできる。
【００６２】
以上のような方法でプライマー層が形成されるため、末端イソシアネート型ウレタンプレポリマーを使用する場合において、得られる積層体の外観をより良好とし、さらに密着性を高めるためには、ある程度の分子量を有する末端イソシアネート型ウレタンプレポリマーを使用することが好ましい。すなわち、末端イソシアネート型ウレタンプレポリマーを使用した場合、塗膜が適度な硬化速度を有し、基材や他層との密着性がより一層向上し、得られる積層体、特にプライマー層上に他層をさらに積層した積層体の外観をより一層向上させるためには、イソシアネート基の質量、および重量平均分子量は以下の範囲となることが特に好ましい。前記効果を十分に発揮するためには、末端イソシアネート型ウレタンプレポリマーのイソシアネート基の質量は、ウレタンプレポリマー１ｇ当たり、０．０３〜０．１ｇであることがより好ましく、０．０４〜０．１ｇであることがさらに好ましく、０．０４〜０．０８ｇであることが特に好ましい。ウレタンプレポリマー中のイソシアネート基のモル百分率は、好ましくは０．０１〜０．７モル％、さらに好ましくは０．０２〜０．３モル％、特に好ましくは０．０４〜０．２５モル％である。また、ウレタンプレポリマーの重量平均分子量は、５，０００〜３００，０００であることが好ましく、１０，０００〜２００，０００であることがより好ましく、１５，０００〜１００，０００であることがさらに好ましく、１５，０００〜８０，０００であることが特に好ましい。この時、前記（Ａ）成分の数平均分子量は、１，５００〜２５，０００であることが好ましく、２，２００〜２３，０００であることがより好ましく、２，５００〜２１，０００であることがさらに好ましく、６，０００〜２０，０００であることが特に好ましい。本発明においては、末端イソシアネート型ウレタンプレポリマーの硬化特性が眼鏡レンズ基材のプライマー層形成に特に好適である。
【００６３】
＜（Ａ’）および硬化剤（Ｅ’）を含む２液型プライマー＞
末端イソシアネート型ウレタンプレポリマーを使用する場合には、基材上に塗膜を形成する直前に、イソシアネート基と反応しうる基を分子中に複数有する硬化剤（以下、単に（Ｅ’）成分とする場合もある）を光学物品用プライマー組成物に混合することが好ましい。ただし、この末端イソシアネート型ウレタンプレポリマーも、イソシアネート基の質量が、ウレタンプレポリマー１ｇ当たり、０．０２〜０．２ｇの範囲とすることが好ましく、ウレタンプレポリマー中のイソシアネート基のモル百分率は、０．０１〜０．７モル％とすることが好ましく、ウレタンプレポリマーの重量平均分子量が３，０００〜３００，０００であり、ウレタンプレポリマーの数平均分子量が１，０００〜２５，０００であることが好ましい。（Ｅ’）成分を使用することにより、プライマー層をより強固に短時間で形成することができる。
【００６４】
中でも、（Ｅ’）成分と末端イソシアネート型ウレタンプレポリマーとからなる硬化体がプライマー層を形成する場合において、より優れた効果を発揮するためには、末端イソシアネート型ウレタンプレポリマーのイソシアネート基の質量が、ウレタンプレポリマー１ｇ当たり、０．０３〜０．１ｇであることがより好ましく、０．０４〜０．１ｇであることがさらに好ましい。ウレタンプレポリマー中のイソシアネート基のモル百分率は、好ましくは０．０１〜０．７モル％、さらに好ましくは０．０２〜０．３モル％、特に好ましくは０．０４〜０．２５モル％である。ウレタンプレポリマーの重量平均分子量が、５，０００〜３００，０００であることが好ましく、１０，０００〜２００，０００であることがより好ましく、１５，０００〜１００，０００であることがさらに好ましく、１５，０００〜８０，０００であることが特に好ましい。この時、前記ウレタンプレポリマーの数平均分子量が、１，５００〜２５，０００であることが好ましく、２，２００〜２３，０００であることがより好ましく、２，５００〜２１，０００であることがさらに好ましく、６，０００〜２０，０００であることが特に好ましい。
【００６５】
（Ｅ’）成分は、前記（Ａ３’）成分と同様のものが挙げられる。特に好適なものとして、１，３−ブタンジオール、１，４−ブタンジオール、プロピレングリコール、１，６−ヘキサンジオール、３，３’−ジクロロ−４，４’−ジアミノジフェニルメタン、ビス−（４−アミノシクロヘキシル）メタン等が具体的に例示される。
【００６６】
（Ｅ’）成分を使用する場合には、末端イソシアネート型ウレタンプレポリマー中のイソシアネート基の数と（Ｅ’）成分中の反応基の数が等しくなる量を使用することが好ましい。混合する場合には、下記に詳述する溶解度パラメーターが８以上の溶媒で希釈したものを使用することもできる
【００６７】
＜（Ａ’’）および硬化剤（Ｅ）を含む２液型プライマー＞
（Ａ’’）成分（末端水酸基型ウレタンプレポリマー）を使用する場合には、基材上に塗膜を形成する直前に、イソシアネート基を分子中に複数有する硬化剤（以下、単に（Ｅ）成分とする場合もある）を光学物品用プライマー組成物に混合することが好ましい。ただし、末端水酸基型ウレタンプレポリマーも、水酸基の質量が、ウレタンプレポリマー１ｇ当たり、０．０２〜０．２ｇの範囲とすることが好ましく、ウレタンプレポリマー中の水酸基のモル百分率は、０．０１〜０．７モル％とすることが好ましく、ウレタンプレポリマーの重量平均分子量が３，０００〜３００，０００であることが好ましく、ウレタンプレポリマーの数平均分子量が１，０００〜２５，０００であることが好ましい。（Ｅ）成分を使用することにより、プライマー層をより強固に短時間で形成することができる。
【００６８】
中でも、（Ｅ）成分と（末端水酸基型ウレタンプレポリマーとからなる硬化体がプライマー層を形成する場合において、より優れた効果を発揮するためには、末端水酸基型ウレタンプレポリマーの水酸基の質量が、ウレタンプレポリマー１ｇ当たり、０．０３〜０．１ｇであることがより好ましく、０．０４〜０．１ｇであることがさらに好ましい。ウレタンプレポリマー中の水酸基のモル百分率は、好ましくは０．０１〜０．７モル％、さらに好ましくは０．０２〜０．３モル％、特に好ましくは０．０４〜０．２５モル％である。ウレタンプレポリマーの重量平均分子量が、５，０００〜３００，０００であることが好ましく、１０，０００〜２００，０００であることがより好ましく、１５，０００〜１００，０００であることがさらに好ましく、１５，０００〜８０，０００であることが特に好ましい。この時、前記ウレタンプレポリマーの数平均分子量が、１，５００〜２５，０００であることが好ましく、２，２００〜２３，０００であることがより好ましく、２，５００〜２１，０００であることがさらに好ましく、６，０００〜２０，０００であることが特に好ましい。
【００６９】
（Ｅ）成分は、前記（Ａ１）成分として例示した芳香族ポリイソシアネート化合物のほか、ヘキサメチレンジイソシアネート、イソホロンジイソシアネート、キシリレンジイソシアネート等の脂肪族ポリイソシアネート化合物や、該ポリイソシアネート化合物のトリメチロールプロパンアダクト体、またはイソシアヌレート体等が挙げられる。
【００７０】
（Ｅ）成分を使用する場合には、末端水酸基型ウレタンプレポリマー中の水酸基の数と（Ｅ）成分中のイソシアネート基の数が等しくなる量を使用することが好ましい。混合する場合には、下記に詳述する溶解度パラメーターが８以上の溶媒で希釈したものを使用することもできる。
【００７１】
＜（Ｂ）光吸収化合物、以下、単に（Ｂ）成分とする場合もある。＞
本発明において、光吸収化合物は、極大吸収波長が３２０ｎｍ以上６５０ｎｍ以下の範囲にある光吸収化合物であり、公知の化合物が使用できる。
例えば、極大吸収波長が４００ｎｍを超え４５０ｎｍ以下の範囲にある（Ｂ１）成分（以下、単に「（Ｂ１）成分」とする場合もある）であってもよいし、
極大吸収波長が３２０ｎｍ以上４００ｎｍ以下の範囲にある（Ｂ２）紫外線吸収剤（以下、単に「（Ｂ２）成分」とする場合もある）であってもよいし、
極大吸収波長が５４０〜６５０ｎｍの範囲にある（Ｂ３）染料（以下、単に（Ｂ３）成分とする場合もある）であってもよい。ここで、（Ｂ３）成分は、極大吸収波長が５４０〜６２０ｎｍの範囲にあることがより好ましい。
【００７２】
これらの光吸収化合物は、任意に組み合わせて使用できる。たとえば、紫外線吸収性能を重視する場合には（Ｂ２）成分を用い、青色光の吸収性能を重視する場合には（Ｂ１）成分を用い、また防眩性を重視する場合には（Ｂ３）成分を用いる。
したがって、紫外線吸収性能および青色光吸収性能の両者を付与する場合には、前記（Ｂ１）成分、および前記（Ｂ２）成分の両方を含んでもよい。この場合、（Ｂ）成分として、極大吸収波長が３２０ｎｍ以上４５０ｎｍ以下の光吸収化合物を用いる。
前記（Ｂ１）〜（Ｂ３）成分の選択および組み合わせは、目的とする用途、および使用する光学基材、ハードコート層等に応じて適宜決定すればよい。
【００７３】
前記（Ｂ）光吸収化合物の配合量は、特に制限されるものではなく、目的とする用途等に応じて適宜決定すればよい。中でも、前記（Ａ）成分１００質量部当たり、０．０１〜２０質量部であることが好ましい。この範囲を満足することにより、プライマー組成物を硬化してなる膜の強度を低下させることなく、高い紫外線遮断性能、高い青色光遮断性能あるいは高い防眩性を付与できる。そのため、（Ｂ）成分の配合量は、前記（Ａ）成分１００質量部当たり、０．０２〜２０質量部であることがより好ましい。なお、前記（Ｂ）成分の配合量は、前記（Ｂ）成分を複数種類使用する場合にはそれらの合計量とする。例えば、複数の（Ｂ１）成分、複数の（Ｂ２）成分、複数の（Ｂ３）成分、または（Ｂ１）成分〜（Ｂ３）成分の任意の組み合わせで使用する場合には、それぞれの合計量を基準とする。また、２液型プライマーの場合、（Ｅ）成分および（Ｅ’）成分の質量（すなわち硬化剤の質量）は、前記（Ａ）成分の質量に含まれないもとする。
【００７４】
次に、前記（Ｂ１）成分について説明する。
【００７５】
＜（Ｂ１）成分；極大吸収波長が４００ｎｍを超え４５０ｎｍ以下の範囲にある成分＞
本発明で使用する（Ｂ１）成分は、極大吸収波長が４００ｎｍを超え４５０ｎｍ以下の範囲にある化合物であれば、特に制限なく使用でき、市販の化合物を使用できる。中でも、本発明の光学物品用プライマー組成物中に、容易に分散し、さらには、得られるプライマー層の密着性を高度に維持するためには、具体的には、ペリレン系化合物、ポルフィリン化合物、カロテノイド系化合物、シアニン系化合物等が挙げられる。
【００７６】
カロテノイド系化合物としては、カロテン類を使用することができる。具体的にはゼータカロテンが使用できる。なお、ゼータカロテンについては、公知の方法で合成することができる。
【００７７】
シアニン系化合物としては、市販のものを使用することができる。例えば、東京化成工業株式会社等から販売されているシアニン化合物、メロシアニン化合物が使用できる。また、山田化学工業株式会社の商品名；ＦＤＢ−００９等を使用できる。
【００７８】
これらの（Ｂ１）成分の中でも、特にポルフィリン化合物を使用することが好ましい。また、ポルフィリン化合物の中でも、銅、マグネシウム、亜鉛、コバルト、チタン、スズ、鉄、鉛、バナジウム等の金属を中心金属として含むポルフィリン金属錯体を使用することができる。該ポルフィリン金属錯体は、市販のものを使用できる。具体的には、東京化成工業株式会社から販売されているものや、山田化学工業株式会社の商品名；ＦＤＢ−００１、ＦＤＢ−００２等が使用できる。また、下記一般式（１）に示されるようなポルフィリン化合物を用いることができる。
【００７９】
【化１】
2018230513.tif 000002
【００８０】
式中、Ｘ１〜Ｘ８は、それぞれ、水素原子、ハロゲン原子、直鎖、分岐あるいは環状のアルキル基、直鎖、分岐あるいは環状のアルコキシ基、置換あるいは未置換のエテニル基、置換あるいは未置換のエチニル基、置換あるいは未置換のアリール基、置換あるいは未置換のアリールオキシ基、置換あるいは未置換のアリールオキシカルボニル基、置換あるいは未置換のアルキルチオ基、置換あるいは未置換のアリールチオ基、置換あるいは未置換のアラルキル基、置換あるいは未置換のアラルキルオキシ基、直鎖、分岐あるいは環状のハロゲノアルキル基、直鎖、分岐あるいは環状のハロゲノアルコキシ基、置換あるいは未置換のアシル基、直鎖、分岐あるいは環状のアルコキシアルキル基、直鎖、分岐あるいは環状のアルコキシアルコキシアルキル基、置換あるいは未置換のアリールオキシアルキル基、置換あるいは未置換のアラルキルオキシアルキル基、または直鎖、分岐あるいは環状のハロゲノアルコキシアルキル基から選ばれる置換基であり、
また、Ｘ１〜Ｘ８から選ばれる互いに隣接する基は互いに結合して、置換している炭素原子と共に、置換または未置換の芳香族環を形成していてもよい。
【００８１】
Ｒ１〜Ｒ４は、それぞれ、置換または未置換のアリール基であり、
Ｍは、２個の水素原子、２個の１価の金属原子、２価の金属原子、３価の置換金属原子、４価の置換金属原子、または金属酸化物である。
【００８２】
中でも、本発明において、より高い効果を発揮するためには、
Ｘ１〜Ｘ８は、それぞれ、水素原子、ハロゲン原子、炭素数１〜１０の直鎖状のアルキル基、炭素数３〜１０の分岐状のアルキル基、または炭素数３〜１０の環状のアルキル基であることが好ましく、
Ｒ１〜Ｒ４は、それぞれ、置換または未置換のアリール基であることが好ましく、
Ｍは、銅、マグネシウム、亜鉛、コバルト、チタン、鉄、バナジウム、酸化バナジウムであることが好ましい。
【００８３】
また、ポルフィリン化合物をより具体的に例示すれば、銅ポルフィリン錯体、バナジウムポルフィリン錯体、マグネシウムポルフィリン錯体、亜鉛ポルフィリン錯体が挙げられる。中でも、優れた性能を有するプライマー層を形成するためには、極大吸収波長が４０５ｎｍ以上４４０ｎｍ以下の範囲にある上記ポルフィリン錯体を使用することが好ましく、さらに極大吸収波長が４１０ｎｍ以上４３５ｎｍ以下にあるポルフィリン錯体を使用することがより好ましい。
【００８４】
本発明において、（Ｂ１）成分は、目的とする用途に応じて、適宜選択すればよい。この際、２種類以上の混合物を使用することもできる。中でも、取扱がよく、効率よく本発明の効果を発揮するためには、前記（Ｂ１）成分のモル吸光係数は、５０〜２０００（Ｌ／（ｇ・ｃｍ））の範囲であることが好ましい。この範囲を満足することにより、光学物品用プライマー組成物を硬化して得られる膜（プライマー層）の強度を低下させることなく、青色光をより効率的に吸収できる。かかる効果をより高めるためには、前記（Ｂ１）成分のモル吸光係数は、１００〜１０００（Ｌ／（ｇ・ｃｍ））であることがより好ましく、１５０〜１０００（Ｌ／（ｇ・ｃｍ））であることがさらに好ましい。（Ｂ１）成分の中でも、ポルフィリン化合物のモル吸光係数が前記範囲、すなわち、５０〜２０００（Ｌ／（ｇ・ｃｍ））の範囲を満足することが好ましい。
【００８５】
また、本発明において、（Ｂ１）成分は目的とする用途に応じて、最適なものを適宜選択すればよい。その場合、２種類以上の混合物を使用することもできる。中でも、取り扱いが良く、効率良く本発明の効果を発揮するためには、前記（Ｂ１）成分の極大吸収ピークの半値幅は４０ｎｍ以下であることが好ましい。この範囲を満足することにより、光学物品用プライマー組成物を硬化して得られる膜（プライマー膜）の初期着色（ＹＩ）を低く保ちつつ、青色光を効率的に吸収できる。したがって、後述する（Ｂ３）成分の添加量を低減することができるため、透明性の高い（視感透過率の高い）プライマー膜を得ることができる。かかる効果をより高めるためには、前記（Ｂ１）成分の極大吸収ピークの半値幅は３５ｎｍ以下であることがより好ましく、３０ｎｍ以下であることが更に好ましい。該半値幅は狭い方がより光吸収特性の制御が可能となるため好適であるが、（Ｂ１）成分の工業的な生産を考慮すると、５ｎｍ以上である。そのため、（Ｂ１）成分の極大吸収ピークの半値幅は５ｎｍ以上４０ｎｍ以下が好ましく、５ｎｍ以上３５ｎｍ以下がより好ましく、５ｎｍ以上３０ｎｍ以下がさらに好ましい。
【００８６】
前記（Ｂ１）成分の配合量は、特に制限されるものではなく、目的とする用途等に応じて、適宜決定すればよい。中でも、前記（Ａ）成分１００質量部当たり、０．０１〜２０質量部であることが好ましい。この範囲を満足することにより、プライマー組成物を硬化してなる膜の強度を低下させることなく、高い青色光遮断性能を付与することができる。そのため、（Ｂ１）成分の配合量は、特に前記（Ｂ１）成分のみを使用する場合には、前記（Ａ）成分１００質量部当たり、０．０１〜１０質量部であることがより好ましく、０．０２〜３質量部であることがさらに好ましく、０．０２〜２質量部であることが特に好ましい。なお、この（Ｂ１）成分の配合量は、（Ｂ１）成分のみの配合量であり、（Ｂ）成分が他の（Ｂ）成分、具体的には（Ｂ２）成分、（Ｂ３）成分等を含む場合には、これらの成分の量は含まれないものとする。ただし、複数種類の（Ｂ１）成分を使用する場合には、その合計量とする。また、２液型プライマーの場合、（Ｅ）成分、および（Ｅ’）成分の質量（すなわち硬化剤の質量）は、前記（Ａ）成分の質量に含まれないもとする。
【００８７】
前記（Ｂ１）成分は、極大吸収波長が４００ｎｍを超え４５０ｎｍ以下の範囲にある化合物であるため、比較的少量で青色光を吸収することができる。具体的には、４２０ｎｍの波長における透過率が８０％以下となる積層体を、比較的少ない配合量で作製することができる。
【００８８】
＜（Ｂ２）成分；紫外線吸収剤＞
本発明に使用する（Ｂ２）紫外線吸収剤（（Ｂ２）成分）は、特に制限はないが、近紫外域の紫外線や青色光を効果的に吸収し、かつ耐久性が高いものが好ましい。そして、極大吸収波長が３２０ｎｍ以上４００ｎｍ以下の範囲にある（Ｂ２）成分であることが好ましい。このような紫外線吸収剤としては、下記式で示される構造（骨格）を有するベンゾトリアゾール系化合物が好ましい。
【００８９】
【化２】
2018230513.tif 000003
【００９０】
このような（Ｂ２）成分は、公知のものを使用することができる。例えば、株式会社ＡＤＥＫＡ社製アデカスタブＬＡシリーズ（ＬＡ−２４，ＬＡ−２９，ＬＡ−３１，ＬＡ３２，ＬＡ−３６など）、シプロ化成株式会社製ＳＥＥＳＯＲＢシリーズ（７０１，７０３，７０４，７０９，Ｌ５８，Ｌ５２など）、ケミプロ化成株式会社製ケミソーブシリーズ（ＫＥＭＳＯＲＢ７４，ＫＥＭＳＯＲＢ７９，ＫＥＭＳＯＲＢ２７９など）などが挙げられる。これらは、単独種であっても、複数種であってもよい。
【００９１】
本発明において、前記（Ｂ２）成分の配合量は、特に制限されるものではないが、前記（Ａ）成分１００質量部当たり、０．０１〜２０質量部であることが好ましい。中でも、プライマー組成物を硬化してなる膜の強度を低下させることなく、より高い紫外線遮断性能を付与するためには、以下の配合量とすることが好ましい。具体的には、特に（Ｂ２）成分のみを使用する場合には、前記（Ｂ２）成分の配合量は、前記（Ａ）成分１００質量部当たり、０．１〜２０質量部とすることがより好ましく、０．５〜２０質量部とすることがさらに好ましく、１〜１８質量部とすることが特に好ましい。なお、この（Ｂ２）成分の配合量は、（Ｂ２）成分のみの配合量であり、（Ｂ）成分が他の（Ｂ）成分、具体的には（Ｂ１）成分、（Ｂ３）成分等を含む場合には、これらの成分の量は含まれないものとする。ただし、複数種類の（Ｂ２）成分を使用する場合には、その合計量とする。また、２液型プライマーの場合、（Ｅ）成分および（Ｅ’）成分の質量（すなわち硬化剤の質量）は、前記（Ａ）成分の質量に含まれないもとする。
【００９２】
前記（Ｂ２）成分を使用することにより、効果的に紫外光を吸収することができる。具体的には、４２０ｎｍの波長における透過率が８０％以下とし、４００ｎｍの波長における透過率が５％以下となる積層体を容易に作製することができる。
【００９３】
一般的に、前記（Ｂ２）成分の極大吸収ピークの半値幅は広くなる。通常であれば、該半値幅は５０〜１５０ｎｍの範囲である。このような半値幅の（Ｂ２）成分を使用するため、他の成分と配合する際、半値幅の狭い成分を併用することが好ましくなる。前記（Ｂ２）成分の吸光係数は、１０〜２００（Ｌ／（ｇ・ｃｍ））の範囲であることが好ましい。
【００９４】
＜（Ｂ１）成分と（Ｂ２）成分とを併用する場合＞
本発明の特に好ましい態様においては、前記（Ｂ１）成分と前記（Ｂ２）成分とを併用する。前記（Ｂ１）成分と前記（Ｂ２）成分とを併用して使用することにより、人間の目に悪影響を与える、紫外線および青色光を効率よく吸収するプライマー層を形成することができる。
【００９５】
前記（Ｂ１）成分と前記（Ｂ２）成分とを併用する場合、これらの比は特に制限されるものではないが、より効果的な配合量で紫外線および青色光を吸収するプライマー層とするためには、前記（Ｂ２）成分を１００質量部としたとき、前記（Ｂ１）成分を０．１〜２０質量部とすることが好ましく、０．２〜１５質量部とすることがより好ましく、０．５〜１０質量部とすることがさらに好ましい。
【００９６】
また、前記（Ｂ１）成分と前記（Ｂ２）成分とを併用する場合、前記（Ｂ１）成分と前記（Ｂ２）成分との合計量は、前記の（Ｂ）の配合量と同じく、前記（Ａ）成分１００質量部当たり、０．０１〜２０質量部であることが好ましく、０．０２〜２０質量部とすることがより好ましい。中でも、光学物品プライマー組成物中の分散性、より効果的な配合量で紫外線および青色光を吸収すること、および得られるプライマー層の密着性等を考慮すると、前記（Ｂ１）成分と前記（Ｂ２）成分との合計量は、前記（Ａ）成分１００質量部当たり、０．１質量部以上１５質量部以下であることが好ましく、０．５質量部以上１２質量部以下とすることがより好ましく、１質量部以上１２質量部以下とすることがさらに好ましい。併用することにより、それぞれを単独で使用する場合よりも、人間の目に悪影響を与える光を効果的に吸収できる。そのため、併用する場合、得られる積層体は、４２０ｎｍの透過率を容易に８０％以下とすることができる。さらには、該積層体は、４００ｎｍｎｍの透過率を容易に５％以下とすることもできる。このことから、前記（Ｂ１）成分、および前記（Ｂ２）成分を併用する場合、得られる積層体は、紫外線および青色光を効果的に吸収できることが明らかである。
【００９７】
なお、当然のことではあるが、前記（Ｂ１）成分と前記（Ｂ２）成分とを併用する場合であっても、好適な（Ｂ１）成分、および好適な（Ｂ２）成分は、それぞれ前述したものと同じである。
【００９８】
＜（Ｂ３）成分；極大吸収波長が５４０〜６５０ｎｍの範囲にある染料＞
本発明の光学物品用プライマー組成物は、前記（Ｂ１）成分、（Ｂ２）成分を含む場合には、近紫外域の紫外線および青色光を吸収する。そのため、（Ｂ１）成分、（Ｂ２）成分に由来して黄色に着色する場合がある。この着色を低減するために、（Ｂ３）成分を配合することが好ましい。なお、レンズ基材自体が黄色を呈する場合には、光吸収化合物として（Ｂ３）成分のみを含む光学物品用プライマー組成物を用いてもよい。
【００９９】
この（Ｂ３）成分は、作用効果により、次の２つの成分に分けることができる。すなわち、色調を調整できる（Ｂ３１）成分と、色調を調整でき、かつ防眩性能を付与できる（Ｂ３２）成分とに分けることができる。
【０１００】
＜（Ｂ３１）成分＞
前記（Ｂ３１）成分としては、具体的には、フタロシアニン系化合物、アントラキノン系化合物、インディゴ系化合物等が挙げられる。これら（Ｂ３１）成分は、ブルーイング剤として色調を調整できる。このような（Ｂ３１）成分としては、公知の市販のものが使用できる。例えば、三菱化学（株）社製の染料（製品名：ダイアレジン）又は日本化薬（株）社製の染料（製品名：カヤセット）の紫及び青の染料を用いることができる。具体的には、商品名；ダイヤレジン  Ｂｌｕｅ  Ｊ、ダイヤレジン  Ｖｉｏｌｅｔ  Ｄ、ダイヤレジン  ＶｉｏｌｅｔＲＲ、ダイヤレジン  ＢｌｕｅＫ、カヤセット  Ｂｌｕｅ  ＦＲ等が挙げられる。
【０１０１】
本発明において、（Ｂ３１）成分は、目的とする用途に応じて、適宜選択すればよい。この際、２種類以上の混合物を使用することもできる。中でも、取扱がよく、効率よく本発明の効果を発揮するためには、前記（Ｂ３１）成分の吸光係数は、１０〜２００（Ｌ／（ｇ・ｃｍ））の範囲であることが好ましい。また、前記（Ｂ３１）成分の極大吸収ピークの半値幅は広くなる。通常であれば、該半値幅は５０〜１５０ｎｍの範囲である。
【０１０２】
本発明において、前記（Ｂ３１）成分の配合量は、特に制限されるものではないが、前記（Ａ）成分１００質量部当たり、０．００１〜１質量部とすることが好ましく、さらに０．０１〜０．５質量部とすることが好ましい。そして、プライマー層、および第一、第二積層体の着色を特に少なくするためには、前記（Ｂ１）成分および（Ｂ２）成分の合計を１００質量部としたとき、前記（Ｂ３１）成分は０．００５〜１０質量部配合することが好ましく、さらに０．０５〜５質量部配合することが好ましい。ただし、複数種類の（Ｂ３１）成分を使用する場合には、その合計量とする。また、２液型プライマーの場合、（Ｅ）成分および（Ｅ’）成分の質量（すなわち硬化剤の質量）は、前記（Ａ）成分の質量に含まれないもとする。
【０１０３】
＜（Ｂ３２）成分＞
前記極大吸収波長が５４０〜６５０ｎｍの範囲にある染料の中でも、ブルーイング性、および防眩性能を付与する化合物も存在する（（Ｂ３２）成分）。この（Ｂ３２）成分を配合することにより、太陽光線や自動車のヘッドライト等の眩しさと、それに関連した不快感やコントラストの不鮮明感、および視覚疲労等とを軽減できる。上記の目的で使用する（Ｂ３２）成分としては、具体的にはテトラアザポルフィリン化合物、ネオジム化合物等が挙げられる。
【０１０４】
ネオジム化合物としては、リン酸ネオジム、炭酸ネオジム、硫酸ネオジム、酢酸ネオジム、硝酸ネオジム、酸化ネオジム等が挙げられる。
【０１０５】
これらの化合物の中でも、特にテトラアザポルフィリン化合物を使用することが好ましい。テトラアザポルフィリン化合物は、市販のものを使用することができる。例えば、東京化成工業株式会社等から販売されているポルフィリン化合物や、山田化学工業株式会社の商品名；ＦＤＧ−００５、ＦＤＧ−００６、ＦＤＧ−００７、ＦＤＲ−００１等を使用できる。また、山本化成株式会社の商品名；ＰＤ−３２０等を使用できる。そして、テトラアザポルフィリンは、下記式（２）に示される化合物を用いることができる。
【０１０６】
【化３】
2018230513.tif 000004
【０１０７】
式（２）中、Ｘ１１〜Ｘ８１は各々独立に、水素原子、ハロゲン原子、ニトロ基、シアノ基、水酸基、アミノ基、カルボキシル基、スルホン酸基、炭素数１〜２０の直鎖、分岐あるいは環状のアルキル基、炭素数１〜２０の直鎖、分岐あるいは環状のアルコキシ基、炭素数６〜２０のアリールオキシ基、炭素数１〜２０のモノアルキルアミノ基、炭素数２〜２０のジアルキルアミノ基、炭素数７〜２０のジアルキルアミノ基、炭素数７〜２０のアラルキル基、炭素数６〜２０のアリール基、ヘテロアリール基、炭素数６〜２０のアルキルチオ基、炭素数６〜２０のアリールチオ基を表し、連結基を介して芳香族環を除く環を形成しても良い。Ｍは２個の水素原子、２価の金属原子、２価の１置換金属原子、３価の置換金属原子、４価の置換金属原子、又は金属酸化物を表す。
【０１０８】
中でも、防眩性能が優れた性能を有するプライマー層を形成する為には、極大吸収波長が５６０ｎｍ以上６２０ｎｍ以下の範囲にある上記テトラアザポルフィリン化合物を使用することが好ましく、さらに極大吸収波長が５８０ｎｍ以上６１０ｎｍ以下にあるテトラアザポルフィリン化合物を使用することがより好ましい。
【０１０９】
本発明において、（Ｂ３２）成分は、目的とする用途に応じて、適宜選択すればよい。この際、２種類以上の混合物を使用することができる。中でも、取り扱いが良く、効率良く効果を発揮するためには、前記（Ｂ３２）成分の吸光係数は、１０〜１０００（Ｌ／（ｇ・ｃｍ））の範囲であることが好ましい。この範囲を満足することにより、光学物品用プライマー組成物を硬化して得られる膜（プライマー層）の強度を低下させることなく、防眩性能に優れた効果が得られる。かかる効果をより高めるためには、前記（Ｂ３２）化合物の吸光係数は、２５〜８００（Ｌ／（ｇ・ｃｍ））であることがより好ましく、５０〜５００（Ｌ／（ｇ・ｃｍ））であることがさらに好ましい。
【０１１０】
また、（Ｂ３２）成分は、防眩性効果をより発揮するためには、前記（Ｂ３２）成分の極大吸収ピークの半値幅は４０ｎｍ以下であることが好ましい。この範囲を満足することにより、光学物品用プライマー組成物を硬化して得られる膜（プライマー膜）の防眩性能を発揮できる。すなわち、太陽光線や自動車のヘッドライト等の眩しさとそれに関連した不快感やコントラストの不鮮明感、視覚疲労等を軽減させることができる。かかる効果をより高めるためには、前記（Ｂ３２）成分の極大吸収ピークの半値幅は３５ｎｍ以下であることがより好ましく、３０ｎｍ以下であることが更に好ましい。該半値幅は狭い方がより制御が可能となるため好適であるが、（Ｂ３２）成分の工業的な生産を考慮すると、５ｎｍ以上である。そのため、（Ｂ３２）成分の極大吸収ピークの半値幅は５ｎｍ以上４０ｎｍ以下が好ましく、５ｎｍ以上３５ｎｍ以下がより好ましく、５ｎｍ以上３０ｎｍ以下がさらに好ましい。
【０１１１】
前記（Ｂ３２）成分の配合量は、特に制限されるものではなく、目的とする用途等に応じて、適宜決定すればよい。中でも、前記（Ａ）成分１００質量部当たり、０．０１〜２質量部であることが好ましい。この範囲を満足することにより、プライマー組成物を硬化してなる膜の強度を低下させることなく、高い防眩性能を付与することができる。そのため、（Ｂ３２）成分の配合量は、前記（Ａ）成分１００質量部当たり、０．０１〜１質量部であることがより好ましく、０．０２〜０．８質量部であることがさらに好ましい。ただし、複数種類の（Ｂ３２）成分を使用する場合には、その合計量とする。また、２液型プライマーの場合、（Ｅ）成分および（Ｅ’）成分の質量（すなわち硬化剤の質量）は、前記（Ａ）成分の質量に含まれないもとする。
【０１１２】
＜（Ｃ）溶解度パラメーターが８［（ｃａｌ／ｃｍ３）１／２］以上であり、かつ活性水素を有さない有機溶媒＞
本発明で使用する有機溶媒（以下、単に（Ｃ）成分とする場合もある）は、溶解度パラメーターが８［（ｃａｌ／ｃｍ３）１／２］以上である。ここで溶解度パラメーターとは、ヒルデブランドパラメーターまたはＳＰ値などと呼ばれることもある値である。本明細書では、溶解度パラメーターは、”The Three Dimensional Solubility Parameter And Solvent Diffusion Coefficient” by Charles M. Hansen, Copenhagen Danish Technical Press 1967の記載に準拠する。本発明で使用する有機溶媒は活性水素を有さず、溶解度パラメーターの値は８以上、好ましくは８．５以上、さらに好ましくは８．９以上である。溶解度パラメーターは、好ましくは１１以下、さらに好ましくは１０．５以下、より好ましくは１０．０以下である。具体的には、トルエン（８．９）、酢酸エチル（９．１）、キシレン（８．８）、アセトン（９．８）、テトラヒドロフラン（９．５）、ジクロロメタン（９．９）、クロロホルム（９．２）、メチルエチルケトン（９．３）、メチルイソブチルケトン（８．６）などが好適な有機溶媒として挙げられる。なお、括弧内は溶解度パラメーターを示す。これらの有機溶媒は１種単独で使用することもできるし、２種以上を併用することもできる。これらの中でも、本発明の光学物品用プライマー組成物は、前記（Ｂ）成分を含むため、前記（Ｂ）成分の溶解性を考慮すると、トルエン、酢酸エチル、テトラヒドロフラン、ジクロロメタン、クロロホルムが特に好ましい。
【０１１３】
本発明において、（Ｃ）成分の配合量は、特に制限されるものではないが、前記（Ａ）成分１００質量部当たり、１００〜２０００質量部であることが好ましい。この範囲を満足することにより、コーティング後に所望の膜厚を得るための粘度調整が容易となる。本発明において前記（Ａ）成分および前記（Ｂ）成分が均一に分散し、コーティングにより平滑な膜を得るためには、（Ｃ）成分の配合量は、前記（Ａ）成分１００質量部当たり、１００〜１０００質量部であることがより好ましい。なお、２液型プライマーの場合、（Ｅ）成分および（Ｅ’）成分の質量（すなわち硬化剤の質量）は、前記（Ａ）成分の質量に含まれないもとする。ただし、（Ｅ’）成分、（Ｅ）成分を前記（Ｃ）成分で希釈して使用した場合には、この希釈に使用した（Ｃ）成分は、前記（Ｃ）成分の配合量に含まれるものとする。
【０１１４】
本発明の光学物品用プライマー組成物は、以上の（Ａ）成分、（Ｂ）成分、および（Ｃ）成分を必須成分とし、必要に応じて硬化剤である（Ｅ’）成分、（Ｅ）成分を含んでなる。さらに、本発明の光学物品用プライマー組成物は、以下の添加剤成分を含むことがさらに好ましい。
【０１１５】
＜（Ｄ）レべリング剤＞
本発明の光学物品用プライマー組成物には、得られるプライマー層の平滑性を向上させるという目的から、レべリング剤（以下、単に（Ｄ）成分とする場合もある）を配合することが好ましい。該（Ｄ）成分としては、界面活性剤を挙げることができる。界面活性剤としては、公知のものが何ら制限なく使用できる。例えば、シリコーン界面活性剤、フッ素含有界面活性剤等を挙げることができる。シリコーン界面活性剤及びフッ素含有界面活性剤を具体的に例示すると、東レ・ダウコーニング株式会社製『Ｌ−７００１』、『Ｌ−７００２』、『Ｌ−７６０４』、『ＦＺ−２１２３』、『ＦＺ−２１０４』、大日本インキ化学工業株式会社製『メガファックＦ−４７０』、『メガファックＦ−１４０５』、『メガファックＦ−４７９』、住友スリーエム社製『フローラッドＦＣ−４３０』等を挙げることができる。界面活性剤の使用に当たっては、２種以上を混合して使用してもよい。
【０１１６】
本発明において、前記（Ｄ）成分の配合量は、特に制限されるものではないが、前記（Ａ）成分１００質量部当たり、０．００１〜１質量部とすることが好ましく、さらに０．０１〜０．５質量部とすることが好ましい。
【０１１７】
＜その他の添加剤＞
本発明の光学物品用プライマー組成物には、上記配合剤の他、公知の添加剤を本発明の効果を阻害しない範囲で配合することができる。
【０１１８】
例えば、ヒンダードアミン光安定剤、ヒンダードフェノール酸化防止剤、フェノール系ラジカル捕捉剤、イオウ系酸化防止剤等が安定剤として挙げられる。このような安定剤の添加量は、前記（Ａ）成分１００質量部当たり、０．０１〜１０質量部とすることが好ましく、さらに０．１〜５質量部とすることが好ましい。
【０１１９】
また、紫外線よりも波長の長い青色の光を効率的に遮断するために、黄色の顔料等を配合することができる。
【０１２０】
黄色の顔料等としては、公知のものを使用することができ、例えばＣｏｌｏｒ  Ｉｎｄｅｘ  Ｇｅｎｅｒｉｃ  ＮａｍｅがＰｉｇｍｅｎｔＹｅｌｌｏｗ１２、１３、１４、１７、６５、８１、８３、９３、１２０、１２８、１５５、１８０等で示されるものが挙げられる。このような顔料等の添加量は、前記（Ａ）成分１００質量部当たり、０．００１〜１とすることが好ましく、さらに０．００５〜０．１とすることが好ましい。
次に、基材について説明する。
【０１２１】
＜光学基材＞
本発明の光学物品用プライマー組成物は、光学基材の表面にコーティングして使用する。基材としては、プラスチックレンズ基材が挙げられる。例えば（メタ）アクリル樹脂、ポリカーボネート樹脂等の熱可塑性樹脂レンズ；多官能（メタ）アクリル樹脂、アリル樹脂、チオウレタン樹脂、ウレタン樹脂およびチオエポキシ樹脂等の架橋性樹脂レンズ等、現在プラスチックレンズとして使用されている公知のものが挙げられる。また、光学基材の厚みは、特に制限されるものではないが、０．５〜１０ｍｍの範囲にあることが好ましい。プラスチックレンズ基材の場合には、端部と中心部との厚み全てが０．５〜１０ｍｍの範囲にあり、中心部と端部との厚みの比（中心部／端部）が０．１〜１０なものである場合に、本発明の光学物品用プライマー組成物を好適に適用できる。なお、プラスチックレンズ基材の場合、上記範囲よりも厚い基材上にプライマー層等を形成し、最後に研磨して上記厚みの範囲とすることもできる。
【０１２２】
プラスチックレンズは、通常、中心部と端部との厚みが異なるため、厚みの違いによる紫外線吸収能が異なる。そのため、プラスチックレンズ基材のみに紫外線吸収剤を配合した場合には、中心部と端部との紫外線吸収能が異なってしまう。本発明によれば、この問題を解決できる。ただし、プラスチックレンズ基材としては、該レンズ基材自体の劣化防止の目的、および紫外線をカットする目的で、本発明の効果を阻害しない範囲の量の紫外線吸収剤を配合したものを使用することもできる。
【０１２３】
本発明において、該光学基材上に本発明の光学物品用プライマー組成物からなるプライマー層を形成する場合には、該光学基材は、該プライマー層との密着性を向上させる目的で、公知の前処理を施すことが好ましい。前処理としては、有機溶剤による脱脂処理、塩基性水溶液又は酸性水溶液による化学的処理、研磨剤を用いた研磨処理、大気圧プラズマ及び低圧プラズマ等を用いたプラズマ処理、コロナ放電処理、火炎処理又はＵＶオゾン処理等を挙げることができる。中でも、光学基材とプライマー層との密着性をより向上させる観点から、有機溶剤による脱脂処理、アルカリ処理、研磨処理、プラズマ処理、コロナ放電処理、又はＵＶオゾン処理、又はこれらを組み合わせた処理を行った光学基材上に、プライマー層を形成することが好ましい。
【０１２４】
＜光学基材上にプライマー層を形成する方法（第一積層体の形成方法）＞
（Ａ）成分、（Ｂ）成分、（Ｃ）成分、および必要に応じて配合される（Ｄ）成分、その他の添加剤を含む本発明の光学物品用プライマー組成物は、各成分を混合することにより形成できる。そして、得られた光学物品用プライマー組成物を、前記光学基材上に塗布して、該光学物品用プライマー組成物からなる塗膜を形成し、該塗膜を硬化することにより、プライマー層を形成する。こうすることにより、光学基材上にプライマー層が形成された第一積層体を製造できる。基本的には、以上の方法でプライマー層を形成できるが、使用する（Ａ）成分の種類によって、硬化方法が異なるため、そのことについて説明する。
【０１２５】
＜（Ａ’）成分を含む湿気硬化型プライマーによるプライマー層の形成方法＞
本発明において、光学物品用プライマー組成物を光学基材（プラスチックレンズ）に塗布する方法は、特に制限されるものではなく、ディップコーティング、スピンコーティング、ディップスピンコーティング、ディップ−スピンコーティング、フローコーティング等の方法が挙げられる。中でも、外観の良好な塗膜が得られやすいことからスピンコーティングを採用することが好ましい。スピンコーティング法により、プライマー組成物を塗布する際には、均一な厚さのプライマー層を得易いという理由から、該光学物品用プライマー組成物の２３℃における粘度は、１〜１００ｃＰ、特に２〜５０ｃＰの範囲に調整することが好ましい。粘度は、前記（Ｃ）成分の種類や量を変えることにより調整できる。
【０１２６】
本発明においては、光学物品用プライマー組成物を光学基材上に塗布し、塗布した該光学物品用プライマー組成物を硬化（乾燥）させることによって、プライマー（コート）層を形成することができる。前記（Ａ）成分が、末端イソシアネート型ウレタンプレポリマーの場合には、プライマー層は大気中の水分と反応して硬化する。そのため、光学物品用プライマー組成物を塗布した後、その雰囲気下で前記（Ｃ）成分を乾燥させるだけでもよいが、光学基材に影響を与えない範囲で乾燥を速めるために加熱処理をしてもよい。
【０１２７】
本発明において、光学物品用プライマー組成物からなる塗膜中の（Ｃ）成分を除去する際、前記の通り、光学基材に影響を与えない範囲で加熱してもよい。プライマー層を形成する際の温度は、具体的には、室温（２３℃）〜１５０℃の範囲であることが好ましい。この温度範囲であれば、加熱による光学基材の変形や変色を抑制できる。加熱時間は、特に限定されないが、通常１分から３時間、好ましくは１分から１時間の範囲である。前記（Ａ）成分が末端イソシアネート型ウレタンプレポリマーの場合には、２３〜５０℃の温度範囲であって、湿度３０〜９０％の条件でプライマー層を形成することも可能である。なお、形成されたプライマー層をさらに安定化させるために、７０〜１２０℃の範囲で１〜５時間の加熱処理を行うことも可能である。
【０１２８】
＜（Ａ’）および（Ｅ’）を含む２液型プライマーによるプライマー層の形成方法＞
末端イソシアネート型ウレタンプレポリマーおよび硬化剤（Ｅ’）からなる２液型プライマーを使用する場合には、該イソシアネート基と反応しうる基を分子中に複数有する硬化剤（（Ｅ’）成分）と末端イソシアネート型ウレタンプレポリマーとを予め混合して使用する。末端イソシアネート型ウレタンプレポリマーと（Ｅ’）成分の混合方法は、特に限定されないが、使用する直前に２成分を混合し撹拌する方法や、スタティックミキサーのようなインラインミキサーで２成分を混合する方法を採ることができる。
【０１２９】
末端イソシアネート型ウレタンプレポリマーと（Ｅ’）成分とを混合した混合物は、スピンコーティング、スプレーコーティング、ディップコーティング、ディップ−スピンコーティング、フローコーティング等の公知の手段で光学基材上に塗布して塗膜を形成すればよい。これらの中でも、スピンコーティング、スプレーコーティングで塗布することが好ましい。
【０１３０】
形成した塗膜から（Ｃ）成分を除去することにより、プライマー層を形成できる。該混合物は、前記（Ｃ）成分を除去することにより、末端イソシアネート型ウレタンプレポリマーと（Ｅ’）成分との反応が促進されて硬化が進行する。硬化反応をさらに促進するために加熱することもできる。プライマー層を形成する際の温度は、具体的には、室温（２３℃）〜１５０℃の範囲であることが好ましい。加熱時間は、特に限定されないが、通常５分〜３時間の範囲であり、好ましくは５分から１時間の範囲である。
【０１３１】
＜（Ａ’’）および（Ｅ’）を含む２液型プライマーによるプライマー層の形成方法＞
前記（Ａ）成分が、末端に水酸基を有するウレタンプレポリマー（（Ａ’’）成分）である場合には、（Ａ’’）成分とイソシアネート基を分子中に複数有する硬化剤（（Ｅ）成分）とを予め混合して使用する。
【０１３２】
なお、混合方法、得られた混合物の塗布方法、およびプライマー層の形成方法（加熱温度等）は、前記で説明した末端イソシアネート型ウレタンプレポリマーと（Ｅ’）成分と混合した場合と同様の操作を採用することができる。
【０１３３】
＜形成されたプライマー層の特徴＞
上記方法で形成されたプライマー層は、特に制限されるものではないが、光吸収能、および形成するプライマー層の平滑性を考慮すると、０．１〜２０μｍとすることが好ましく、１〜１５μｍとすることがより好ましく、２〜１０μｍとすることがさらに好ましい。
【０１３４】
本発明の特徴は、プライマー層が、用いる（Ｂ）成分の種類に応じ、紫外線吸収性、青色光吸収性あるいは防眩性、さらにはこれらを組み合わせた性質を有することである。従来方法では、ハードコート層に光吸収化合物を配合したり、基材に光吸収化合物を配合していた。これに対して、本発明の構成を満足する光学物品用プライマー組成物を用いることにより、紫外線吸収性、青色光吸収性あるいは防眩性に優れ、かつ本来のプライマー層としての役割を十分に発揮する層を形成できる。
【０１３５】
本発明においては、前記方法で基材上にプライマー層を形成した後、該プライマー層上にハードコート層を形成してもよい（第二積層体の形成方法）。次に、この第二積層体の製造方法について説明する。
【０１３６】
＜第二積層体の製造方法＞
前記方法で製造した第一積層体には、ハードコート層を形成することが好ましい。このハードコート層は、無機粒子、特に、無機酸化物粒子を含むことが好ましい。さらに、このハードコート層は、無機粒子及び加水分解性基含有有機ケイ素化合物を含むコーティング組成物（以下、「ハードコート組成物」とも言う。）を硬化させて得られる層であることが好ましい。
【０１３７】
ハードコート組成物に使用される無機粒子としては、シリカゾル、無機酸化物又は複合無機酸化物微粒子を何ら制限なく使用できる。該無機粒子の配合量は、無機粒子の種類、最終的に得られるハードコート層に望まれる物性、目的に応じて適宜決定すればよい。一般的には、最終的に形成されるハードコート層に占める無機粒子の割合が２０〜８０質量％、特に４０〜６０質量％となるような量に、他の成分の使用量に合わせて設定するのがよい。
【０１３８】
加水分解性基含有有機ケイ素化合物は、無機粒子のバインダーとしての機能を有し、ハードコート層中でマトリックスとなる透明な硬化体を形成するものであり、重合可能な有機ケイ素化合物が使用される。当該有機ケイ素化合物は、官能基であるアルコキシル基を有するものであり、前述の公知の加水分解性基含有有機ケイ素化合物を何ら制限無く使用できる。当該有機ケイ素化合物は、１種単独でも２種以上を組み合わせて使用することもできる。当該有機ケイ素化合物は、その少なくとも一部が加水分解した形で、或いはその部分加水分解物が縮合した部分縮合物の形で使用に供することもできる。本発明においては、特にプラスチックレンズとの密着性、架橋性の観点から、γ−グリシドキシプロピルトリメトキシシラン、γ−グリシドキシプロピルメチルジメトキシシラン、テトラエトキシラン、及びこれらの部分加水分解物又は部分縮合物等が好適に使用される。
【０１３９】
このハードコート組成物では、加水分解性基含有有機ケイ素化合物が加水分解し、この加水分解物が無機粒子を取り込んだ形で重合硬化（重縮合）してマトリックスとなる硬化体を形成し、無機粒子が緻密にマトリックス中に分散したハードコート層を形成するものと考えられる。そのため、この硬化体を形成するために、加水分解性基含有有機ケイ素化合物の加水分解を促進させるための水が必要となる。
【０１４０】
この目的で使用される水は、酸水溶液の形で添加されても良い。例えば、塩酸、硫酸、硝酸、燐酸等の無機酸、酢酸、プロピオン酸等の有機酸を水溶液の形で添加することができる。
【０１４１】
ハードコート組成物には、加水分解性基含有有機ケイ素化合物の加水分解物の硬化を促進させるための硬化触媒を配合することもできる。この硬化触媒は、それ自体公知のもの、例えば、アセチルアセトナート錯体、過塩素酸塩、有機金属塩、各種ルイス酸が使用され、これらは１種単独で使用することもできるし、２種以上を併用することもできる。
【０１４２】
アセチルアセトナート錯体を具体的に例示すれば、アルミニウムアセチルアセトナート等が挙げられる。
【０１４３】
過塩素酸塩を具体的に例示すれば、過塩素酸マグネシウム、過塩素酸アルミニウム、過塩素酸亜鉛、過塩素酸アンモニウム等が挙げられる。
【０１４４】
また、該ハードコート組成物には、有機溶媒を配合することもできる。この有機溶媒は、加水分解性基含有有機ケイ素化合物の溶剤となり、且つ無機粒子の分散媒となるものであるが、このような機能を有していると同時に、揮発性を有するものであれば、公知の有機溶媒が使用できる。このような有機溶媒の具体例としては、メタノール、エタノール、プロパノール、イソプロパノール、ブタノール、ジアセトンアルコール等のアルコール；酢酸メチル、酢酸エチル、酢酸プロピル等の低級カルボン酸の低級アルコールエステル；セロソルブ、ジオキサン、エチレングリコールモノイソプロピルエーテルなどのエーテル；アセトン、メチルエチルケトン、メチルイソブチルケトン、アセチルアセトンなどのケトン；メチレンクロライド等のハロゲン化炭化水素；ベンゼン、トルエン、キシレン等の芳香族炭化水素が挙げられる。これら有機溶媒は単独又は２種以上混合して使用される。
【０１４５】
ハードコート組成物は、上記成分を公知の方法により混合することで製造できる。中でも、加水分解性基含有有機ケイ素化合物は、完全に加水分解させた後に、他の成分と混合することが好ましい。該ハードコート層の厚みは、１〜４μｍであることが好ましい。このようにして、第一積層体のプライマー層上に、ハードコート層が形成された第二積層体を形成できる。
【０１４６】
従来技術においては、ハードコート層に光吸収剤を配合させて光吸収能を付与することがあった。しかしながら、前記の通り、ハードコート層は、主成分が無機粒子、加水分解性有機ケイ素化合物とから形成されており、光吸収剤がブリードし易かったものと考えられる。本発明によれば、このような問題をも解決できる。ただし、本発明においては、適量の光吸収剤を含むハードコート層を形成してもよい。
【０１４７】
＜その他の層＞
また、前記第二積層体は、必要に応じて、ハードコート層上にＳｉＯ２、ＴｉＯ２、ＺｒＯ２等の金属酸化物の蒸着による薄膜形成、有機高分子を塗布しての薄膜による反射防止処理、帯電防止処理等の後加工を施すことも可能である。
【実施例】
【０１４８】
次に、実施例及び比較例を用いて本発明を詳細に説明するが、本発明は本実施例に限定されるものではない。先ず、本発明で使用した測定装置、および各成分の製造方法等について説明する。【０１４９】
実施例１
＜光学物品用プライマー組成物の製造＞
数平均分子量が１０００のポリテトラメチレンエーテルグリコール（三菱ケミカル株式会社製『ＰＴＭＧ１０００』）２８１ｇ（（Ａ２）成分）、１，２，６−ヘキサントリオール２３ｇ（（Ａ２）成分）、２，４−トリレンジイソシアネートと２，６−トリレンジイソシアネートの８０質量％：２０質量％の混合物（ＴＤＩ８０とする；（Ａ１）成分）１７５ｇを反応させ、末端にイソシアネート基を有するウレタンプレポリマーを得た。以下、このウレタンプレポリマーを「ウレタンプレポリマー（１）」と記載することがある。ウレタンプレポリマー（１）は、（Ａ）成分に相当し、イソシアネート基を含むため、大気中の湿気で硬化させることができ、また硬化剤（Ｅ’）により硬化することもできる。【０１５０】
得られたウレタンプレポリマー（１）を酢酸エチル（（Ｃ）成分）で希釈した。この時、ウレタンプレポリマー（１）１００質量部に対して、（Ｃ）成分を２３３質量部使用した。さらにレベリング剤（（Ｄ）成分）として、シリコーン系のレべリング剤である東レ・ダウコーニング株式会社製レベリング剤『Ｌ７００１』を０．１質量部添加し、窒素雰囲気下で均一になるまで十分に撹拌してウレタンプレポリマー溶液を得た。このウレタンプレポリマー溶液において、イソシアネート基の含有量は、ウレタンプレポリマー（１）１ｇ当たり、０．０８８ｇであった。ウレタンプレポリマー（１）中のイソシアネート基のモル百分率は、０．１９モル％であった。【０１５１】
＜ウレタンプレポリマーの重量平均分子量＞
ウレタンプレポリマー（１）の重量平均分子量は、ゲルパーミエーションクロマトグラフィー（ＧＰＣ測定）により、以下の条件で測定した。ＧＰＣの測定は、装置として液体クロマトグラフ装置（日本ウォーターズ社製）を用いた。カラムは、昭和電工株式会社製Ｓｈｏｄｅｘ  ＧＰＣ  ＫＤ−８０６Ｍ（排除限界分子量：２００，０００，０００）を使用した。また、展開液としてジメチルホルムアミド（ＤＭＦ）を用い、流速１ｍｌ／ｍｉｎ、温度４０℃の条件にて測定した。標準試料にポリスチレンを用い、比較換算により重量平均分子量、および数平均分子量を求めた。なお、検出器には示差屈折率計を用いた。なお、ウレタンプレポリマー（１）は、あらかじめブチルアミンで処理することでイソシアネート基を不活性化させた後に測定を行った。この方法で求めたウレタンプレポリマー（１）成分の重量平均分子量は１２，０００であり、数平均分子量は７，０００であった。【０１５２】
このウレタンプレポリマー溶液３３３質量部（ウレタンプレポリマー（１）として１００質量部）に対して、（Ｂ）成分として、（Ｂ２）成分；ベンゾトリアゾール系紫外線吸収剤である株式会社ＡＤＥＫＡ社製「アデカスタブＬＡ−３６」（極大吸収波長３５５ｎｍ、吸収係数４５（Ｌ／（ｇ・ｃｍ））、半値幅８５ｎｍ）を１０質量部、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ））、半値幅１１０ｎｍ）を０．０２質量部加えて、窒素雰囲気下で均一になるまで十分に撹拌して混合することにより、光学物品用プライマー組成物を得た。表１に（Ａ）成分の重量平均分子量、数平均分子量、および各成分の配合量をまとめた。【０１５３】
＜プライマー層の形成方法；第一積層体の製造＞
光学基材として厚さ２．０ｍｍのＣＲ−３９（アリル樹脂プラスチックレンズ；屈折率＝１．５０）を用いた。この光学基材をアセトンで十分に脱脂し、５０℃の１０質量％水酸化ナトリウム水溶液に１０分浸漬した後、温水で十分洗浄し、７０℃の乾燥機で３０分乾燥した。この光学基材（プラスチックレンズ）に、ＭＩＫＡＳＡ製スピンコーター１Ｈ−ＤＸ２を用いて、上記方法で得られた光学物品用プライマー組成物をスピンコートし、２５℃５０％ＲＨの条件で１時間乾燥させることで、該プラスチックレンズ上にプライマー層が形成された第一積層体を製造した。この時、プライマー層の膜厚は５〜７μｍとなるようにした。以下の方法で第一積層体を評価した。【０１５４】
〔試料評価方法〕
１）第一積層体の外観評価
外観評価は、得られた第一積層体を光学顕微鏡にて観察評価した。評価基準を以下に示す。
Ａ：均一であり外観不良は全く見られない
Ｂ：ごくわずかに微細な外観不良が見られる
Ｃ：部分的に外観不良が見える
Ｄ：全体的に外観不良が見える
上述した方法で作製した第一積層体の外観の評価はＡであった。【０１５５】
２）第一積層体の密着性
密着性は、ＪＩＳＤ−０２０２に準じてクロスカットテープ試験によって行った。即ち、カッターナイフを使い、得られた第一積層体のプライマー層の表面に１ｍｍ間隔に切れ目を入れ、マス目を１００個形成させる。その上にセロファン粘着テープ（ニチバン（株）製セロテープ（登録商標））を強く貼り付け、次いで、表面から９０°方向へ一気に引っ張り剥離した後、プライマー層が残っているマス目を評価した。
上述した方法で作製した第一積層体の密着性は１００であった。【０１５６】
３）紫外線吸収特性、青色光吸収特性
紫外線吸収特性、および青色光吸収特性は、得られた第一積層体のＵＶ−ｖｉｓスペクトルを測定することで評価した。上述した方法で作製した第一積層体の４００、４２０ｎｍにおける透過率（Ｔ％）はそれぞれ２％、７８％であった。【０１５７】
（ハードコート層の形成；第二積層体の製造）
＜ハードコート組成物の製造＞
ｔ−ブタノール１２．２ｇ、エチレングリコールモノブチルエーテル７．０ｇ、アセチルアセトン３．７ｇ、メチルトリエトキシシラン０．４１ｇ、γ−グリシドキシプロピルトリメトキシシラン１８．９ｇ、シリコーン界面活性剤（東レ・ダウコーニング株式会社製、商品名Ｌ−７００１）０．０６ｇを混合し、室温で３０分間撹拌した。さらに、０．０５Ｎ塩酸を９．０ｇ加えさらに１時間撹拌した。【０１５８】
０．１Ｎトリメチルアンモニウムクロリドのメタノール溶液３．２ｇを加え、室温で１時間撹拌した。続いてメタノールシリカゾル（固形分濃度３０ｗｔ％）４４．３ｇ、及びアルミニウムアセチルアセトナート０．５１ｇを添加し、一昼夜熟成させてハードコート組成物を得た。【０１５９】
＜第二積層体の製造＞
前記＜プライマー層の形成方法；第一積層体の製造＞で製造した第一積層体のプライマー層上に、以下の方法でハードコート層を形成した（第二積層体を製造した。）。【０１６０】
前記第一積層体を前記ハードコート組成物に浸漬し、引上げ速度３０ｃｍ／分の速度で引き上げて、第一積層体の両表面にハードコート組成物を塗布した。塗布後８０℃で２０分乾燥した後、１２０℃で４時間保持して硬化を行い、ハードコート層を形成した。得られたハードコート層は、厚みは約２μｍの無色透明な膜であった。【０１６１】
４）第二積層体の外観評価
上記１）と同様の要領で外観評価を行った。上述した方法で作製したハードコート層を有する第二積層体の外観評価はＢであった。これは、ハードコート組成物中の有機溶媒により、プライマー層のごく一部が溶解したおそれがあった。【０１６２】
５）第二積層体の密着性
上記２）と同様の要領で密着性を評価した。上述した方法で作製したハードコート層を有する第二積層体の密着性は１００であった。【０１６３】
６）第二積層体の紫外線吸収特性、青色光吸収特性
上記３）と同様の要領で紫外線吸収特性、および青色光吸収特性を評価した。上述した方法で作製した第二積層体の４００、４２０ｎｍにおける透過率（Ｔ％）はそれぞれ２％、７９％であった。【０１６４】
７）第二積層体の耐擦傷性評価
第一積層体のプライマー層上に塗布されたハードコート層の耐擦傷性を以下の方法で評価した。スチールウール（日本スチールウール（株）製ボンスター＃００００番）を用い、１ｋｇの荷重を加えながら、１０往復レンズ表面（ハードコート層表面）を擦り、傷ついた程度を目視で評価した。評価基準は次の通りである。
Ａ：ほとんど傷が付かない。
Ｂ：極わずかに傷が付く。
Ｃ：少し傷が付く。
Ｄ：はっきりと傷が付く。
Ｅ：ハードコート層の剥離が生じている。
上述した方法で作製したハードコート層を有する第二積層体の耐擦傷性はＡであった。
以上の１）〜７）の結果を表２にまとめた。【０１６５】
実施例２
実施例１のウレタンプレポリマー（１）をトルエン（（Ｃ）成分）で希釈した。この時、ウレタンプレポリマー（１）１００質量部に対して、（Ｃ）成分を１００質量部使用した。これにプロピレングリコール（（Ａ３）成分）をウレタンプレポリマー（１）１００質量部に対して、（Ａ３）成分を１．３質量部となる量を添加し、８０℃で５時間反応させてウレタンプレポリマー（２）を得た。さらにレベリング剤（（Ｄ）成分）として、フッ素系のレべリング剤である東レ・ダウコーニング株式会社製レベリング剤『ＦＺ２１２３』を０．０５質量部添加し、窒素雰囲気下で均一になるまで十分に撹拌してウレタンプレポリマー溶液を得た。このウレタンプレポリマー溶液において、イソシアネート基の含有量は、ウレタンプレポリマー（２）１ｇ当たり、０．０６４ｇであり、ウレタンプレポリマー（２）中のイソシアネート基のモル百分率は、０．１４モル％であり、重量平均分子量は３３，０００であり、数平均分子量は１４，０００であった。このウレタンプレポリマー溶液の溶剤を減圧で濃縮し、テトラヒドロフラン（（Ｃ）成分）に溶媒交換した。溶媒量は、ウレタンプレポリマー（２）１００質量部に対して、（Ｃ）成分は３００質量部使用した。このウレタンプレポリマー溶液４００質量部（ウレタンプレポリマー（２）として１００質量部）に対して、（Ｂ）成分として、（Ｂ２）成分；ベンゾトリアゾール系紫外線吸収剤（極大吸収波長３７０ｎｍ、吸収係数６０（Ｌ／（ｇ・ｃｍ））、半値幅７０ｎｍ）を２質量部、および（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を１５質量部加え、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ））、半値幅１１０ｎｍ）を０．０４質量部加えて、窒素雰囲気下で均一になるまで十分に撹拌して混合することにより、光学物品用プライマー組成物を得た。表１に（Ａ）成分の重量平均分子量、数平均分子量、および各成分の配合量をまとめた。【０１６６】
上記プライマー組成物を使用した以外は実施例１と同様にプライマー積層体およびハードコート層を有する積層体を作製し、試料の評価を行った。結果を表２に示した。【０１６７】
実施例３
（Ａ１）成分として、４，４’−ジフェニルメタンジイソシアネートを２５０ｇ用いた以外は実施例２と同様の方法でウレタンプレポリマー（３）を含むプライマー組成物を得た。このウレタンプレポリマー溶液において、イソシアネート基の含有量は、ウレタンプレポリマー（３）１ｇ当たり、０．０６１ｇであり、ウレタンプレポリマー（３）中のイソシアネート基のモル百分率は、０．１６モル％であり、重量平均分子量は２８，０００であり、数平均分子量は１２，５００であった。光学基材として厚さ２．０ｍｍのＭＲ−８（チオウレタン樹脂プラスチックレンズ；屈折率＝１．６０）を用いた以外は実施例１と同様にプライマー積層体およびハードコート層を有する積層体を作製し、試料の評価を行った。表１に（Ａ）成分の重量平均分子量、各成分の配合量をまとめた。各積層体の評価結果を表２に示した。【０１６８】
実施例４
実施例１のプライマー組成物３３３質量部（Ａ成分として１００質量部を含む）に対して、硬化剤（（Ｅ’）成分）として３，３’−ジクロロ−４，４’−ジアミノジフェニルメタンを２８質量部加え室温で１５分撹拌し２液硬化型のプライマー組成物を得た。光学基材として厚さ２．０ｍｍのＣＲ−３９（アリル樹脂プラスチックレンズ；屈折率＝１．５０）を用いた。この光学基材をアセトンで十分に脱脂し、５０℃の１０質量％水酸化ナトリウム水溶液に１０分浸漬した後、温水で十分洗浄し、７０℃で３０分加熱乾燥した。このプラスチックレンズに、ＭＩＫＡＳＡ製スピンコーター１Ｈ−ＤＸ２を用いて、上記プライマー組成物をスピンコートし、７０℃で３０分乾燥させることで、プライマー積層体を得た。また、プライマー層の膜厚は５〜７μｍとなるように調整した。このプライマー積層体に実施例１と同様にハードコート層を有する積層体を作製し、試料の評価を行った。表１に（Ａ）成分の重量平均分子量、数平均分子量、および各成分の配合量をまとめた。各積層体の評価結果を表２に示した。【０１６９】
【表１】
2018230513.tif 000005
【０１７０】
【表２】
2018230513.tif 000006
【０１７１】
比較例１
比較として、紫外線吸収剤（（Ｂ２）成分）および染料（（Ｂ３１）成分）を添加していない以外は実施例１と同様のプライマー組成物を調合し、プライマー積層体およびハードコート層を有する積層体を作製して、試料の評価を行った。表３に（Ａ）成分の重量平均分子量、各成分の配合量をまとめた。各積層体の評価結果を表４に示した。結果を表３に示した。【０１７２】
比較例２  
数平均分子量が１０００のポリテトラメチレンエーテルグリコール（三菱ケミカル株式会社製『ＰＴＭＧ１０００』）２８１ｇ（（Ａ２）成分）、１，２，６−ヘキサントリオール２３ｇ（（Ａ２）成分）、２，４−トリレンジイソシアネートと２，６−トリレンジイソシアネートの８０質量％：２０質量％の混合物（ＴＤＩ８０とする；（Ａ１）成分）１７５ｇを反応させ、さらにメタノール３２ｇと反応させてポリウレタン化合物を得た。このポリウレタン化合物はイソシアネート基および水酸基を含有しない末端停止ポリウレタンであり、重量平均分子量は１３，０００であり、数平均分子量は８，０００であった。【０１７３】
この末端停止ポリウレタンをテトラヒドロフラン（（Ｃ）成分）で希釈した。この時、末端停止ポリウレタン１００質量部に対して、（Ｃ）成分を２３３質量部使用した。さらにレベリング剤（（Ｄ）成分）として、フッ素系のレべリング剤である東レ・ダウコーニング株式会社製レベリング剤『ＦＺ２１２３』を０．０５質量部添加し、十分に撹拌してポリウレタン溶液を得た。このポリウレタン溶液の末端停止ポリウレタン１００質量部に対して、（Ｂ）成分として、（Ｂ２）成分；ベンゾトリアゾール系紫外線吸収剤（極大吸収波長３７０ｎｍ、吸収係数６０（Ｌ／（ｇ・ｃｍ））、半値幅７０ｎｍ）を２質量部、および（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を８質量部加え、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ））、半値幅１１０ｎｍ）を０．０４質量部加えて、十分に撹拌して混合することにより、ポリウレタン組成物（光学物品用プライマー組成物に相当する組成物）を得た。【０１７４】
該ポリウレタン組成物を光学物品プライマー組成物に使用して、実施例２と同様にプライマー積層体およびハードコート層を有する積層体を作製して評価した結果を表３に示した。ハードコート積層体において、著しい外観不良が見られた。表３にポリウレタン成分の重量平均分子量、数平均分子量、および各成分の配合量をまとめた。各積層体の評価結果を表４に示した。【０１７５】
参考例  比較例３
（ハードコート組成物の準備）
ｔ−ブタノール１２．２ｇ、エチレングリコールモノブチルエーテル７．０ｇ、アセチルアセトン３．７ｇ、メチルトリエトキシシラン０．４１ｇ、γ−グリシドキシプロピルトリメトキシシラン１８．９ｇ、シリコーン界面活性剤（東レ・ダウコーニング株式会社製、商品名Ｌ−７００１）０．０６ｇを混合し、室温で３０分間撹拌した。さらに、０．０５Ｎ塩酸を９．０ｇ加えさらに１時間撹拌した。次いで、０．１Ｎトリメチルアンモニウムクロリドのメタノール溶液３．２ｇを加え、室温で１時間撹拌した。続いてメタノールシリカゾル（固形分濃度３０ｗｔ％）４４．３ｇ、及びアルミニウムアセチルアセトナート０．５１ｇを添加し、一昼夜熟成させてハードコート組成物を得た。【０１７６】
このハードコート組成物１００質量部に対して、ベンゾトリアゾール系紫外線吸収剤（（Ｂ２）成分）である株式会社ＡＤＥＫＡ社製「アデカスタブＬＡ−３６」（極大吸収波長３５５ｎｍ、吸収係数４５（Ｌ／（ｇ・ｃｍ））、半値幅８５ｎｍ）を３．０質量部加えて、均一になるまで十分に撹拌して紫外線吸収剤を含むハードコート組成物を得た。【０１７７】
（ハードコート層の形成方法）
光学基材として厚さ２．０ｍｍのＣＲ−３９（アリル樹脂プラスチックレンズ；屈折率＝１．５０）を用いた。この光学基材をアセトンで十分に脱脂し、５０℃の１０質量％水酸化ナトリウム水溶液に１０分浸漬した後、温水で十分洗浄し、７０℃で３０分加熱乾燥した。このプラスチックレンズを、上述した紫外線吸収剤を含むハードコート組成物に浸漬し、引上げ速度３０ｃｍ／分の速度で引き上げて該レンズの表面にハードコート組成物を塗布した。塗布後８０℃で２０分乾燥した後、１２０℃で４時間保持して硬化を行い、ハードコート膜を形成した。得られたハードコート膜は、厚みは約２μｍの無色透明な膜であった。【０１７８】
この積層体の紫外線吸収特性を評価したところ、４００、４２０ｎｍにおける透過率（Ｔ％）はそれぞれ３５％、８８％であり、十分な紫外線吸収特性は得られなかった。表４に評価結果を示した。【０１７９】
比較例４
光学基材として厚さ２．０ｍｍのＭＲ−８（チオウレタン樹脂プラスチックレンズ；屈折率＝１．６０）を用いた以外は比較例２と同様にプライマー積層体およびハードコート層を有する積層体を作製し、試料の評価を行った。表３に（Ａ）成分の重量平均分子量数平均分子量、および各成分の配合量をまとめた。各積層体の評価結果を表４に示した。【０１８０】
【表３】
2018230513.tif 000007
【０１８１】
【表４】
2018230513.tif 000008
【０１８２】
実施例５Ａ
実施例１のウレタンプレポリマー（１）をトルエン（（Ｃ）成分）で希釈した。この時、ウレタンプレポリマー（１）１００質量部に対して、（Ｃ）成分を１００質量部使用した。これにプロピレングリコール（（Ａ３）成分）をウレタンプレポリマー（１）１００質量部に対して、（Ａ３）成分を１．２質量部となる量を添加し、８０℃で５時間反応させてウレタンプレポリマー（５Ａ）を得た。さらにレベリング剤（（Ｄ）成分）として、フッ素系のレべリング剤である東レ・ダウコーニング株式会社製レベリング剤『ＦＺ２１２３』を０．０５質量部添加し、窒素雰囲気下で均一になるまで十分に撹拌してウレタンプレポリマー溶液を得た。このウレタンプレポリマー溶液において、イソシアネート基の含有量は、ウレタンプレポリマー（５Ａ）１ｇ当たり、０．０７５ｇであり、ウレタンプレポリマー（５Ａ）中のイソシアネート基のモル百分率は、０．１７モル％であり、重量平均分子量は２２，０００であり、数平均分子量は１３，０００であった。このウレタンプレポリマー溶液をさらに、酢酸エチル（（Ｃ）成分）で希釈した。溶媒量は、ウレタンプレポリマー（５Ａ）１００質量部に対して、（Ｃ）成分の酢酸エチルは１００質量部使用した。その結果、ウレタンプレポリマー（５Ａ）１００質量部に対して、（Ｃ）成分の合計量は２００質量部なった。このウレタンプレポリマー溶液３００質量部（ウレタンプレポリマー（５Ａ）として１００質量部）に対して、（Ｂ）成分として、（Ｂ２）成分；ベンゾトリアゾール系紫外線吸収剤（極大吸収波長３７０ｎｍ、吸収係数６０（Ｌ／（ｇ・ｃｍ））、半値幅７０ｎｍ）を２質量部、およびベンゾトリアゾール系紫外線吸収剤（極大吸収波長３５５ｎｍ、吸収係数５０（Ｌ／（ｇ・ｃｍ））、半値幅９０ｎｍ）を８質量部加え、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ））、半値幅１１０ｎｍ）を０．０４質量部加えて、窒素雰囲気下で均一になるまで十分に撹拌して混合することにより、光学物品用プライマー組成物を得た。光学基材として厚さ２．０ｍｍのＣＲ−３９（アリル樹脂プラスチックレンズ；屈折率＝１．５０）を用いた。【０１８３】
上記プライマー組成物を使用した以外は実施例１と同様にプライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８４】
実施例５Ｂ
数平均の分子量が１０００のポリテトラメチレンエーテルグリコール（三菱ケミカル株式会社製『ＰＴＭＧ１０００』）２００ｇ（（Ａ２）成分）、１，２，６−ヘキサントリオール１０ｇ（（Ａ２）成分）、２，４−トリレンジイソシアネートと２，６−トリレンジイソシアネートの８０質量％：２０質量％の混合物（ＴＤＩ８０とする；（Ａ１）成分）１９５ｇを反応させ、末端にイソシアネート基を有するウレタンプレポリマー（５Ｂ）を得た（トルエン（Ｃ）成分１００質量部含む）。得られたウレタンプレポリマー（５Ｂ）を酢酸エチル（（Ｃ）成分）１００質量部で希釈した。この結果、ウレタンプレポリマー１００質量部に対して、（Ｃ）成分の合計量は２００質量部となった。さらにレベリング剤（（Ｄ）成分）として、フッ素系のレべリング剤である東レ・ダウコーニング株式会社製レベリング剤『ＦＺ２１２３』を０．０５質量部添加し、窒素雰囲気下で均一になるまで十分に撹拌してウレタンプレポリマー溶液を得た。このウレタンプレポリマー溶液において、イソシアネート基の含有量は、ウレタンプレポリマー（５Ｂ）１ｇ当たり、０．１５ｇであり、ウレタンプレポリマー（５Ｂ）中のイソシアネート基のモル百分率は、０．３６モル％であり、重量平均分子量は６，０００であり、数平均分子量は３，５００であった。このウレタンプレポリマー溶液３００質量部（ウレタンプレポリマー（５Ｂ）１００質量部）に対して、実施例５Ａと同じ（Ｂ）成分を同量配合し、実施例５Ａと同様の方法でプライマー組成物を得た。また、実施例５Ａと同様にしてプライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８５】
実施例５Ｃ
実施例５Ａのウレタンプレポリマー（５Ａ）をトルエン（（Ｃ）成分）で希釈した。溶媒量は、ウレタンプレポリマー（５Ａ）１００質量部に対して、（Ｃ）成分は１００質量部使用した。これにプロピレングリコール（（Ａ３）成分）をウレタンプレポリマー（５Ａ）１００質量部に対して、（Ａ３）成分を３．５質量部となる量を添加し、８０℃で５時間反応させウレタンプレポリマー（５Ｃ）を得た。さらにレベリング剤（（Ｄ）成分）として、フッ素系のレべリング剤である東レ・ダウコーニング株式会社製レベリング剤『ＦＺ２１２３』を０．０５質量部添加し、窒素雰囲気下で均一になるまで十分に撹拌してウレタンプレポリマー溶液を得た。このウレタンプレポリマー溶液において、イソシアネート基の含有量は、ウレタンプレポリマー（５Ｃ）１ｇ当たり、０．０３８ｇであり、ウレタンプレポリマー（５Ｃ）中のイソシアネート基のモル百分率は、０．０９モル％であり、重量平均分子量は１２２，０００であり、数平均分子量は１９，０００あった。このウレタンプレポリマー溶液をさらに酢酸エチル（（Ｃ）成分）で希釈した。ウレタンプレポリマー（５Ｃ）１００質量部に対して、（Ｃ）成分の酢酸エチルは１００質量部使用した。この結果、ウレタンプレポリマー（５Ｃ）１００質量部に対して、（Ｃ）成分の合計量としては２００質量部となった。このウレタンプレポリマー溶液３００質量部（ウレタンプレポリマー（５Ｃ）１００質量部）に対して、実施例５Ａと同じ（Ｂ）成分を同量配合し、実施例５Ａと同様の方法でプライマー組成物を得た。また、実施例５Ａと同様にしてプライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８６】
実施例６Ａ
（Ｂ）成分として、（Ｂ２）成分の代わりに、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．１質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８７】
実施例６Ｂ
実施例５Ｂで得られたウレタンプレポリマー（５Ｂ）を使用した以外は、実施例６Ａと同様の操作を行い、プライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８８】
実施例６Ｃ
実施例５Ｃで得られたウレタンプレポリマー（５Ｃ）を使用した以外は、実施例６Ａと同様の操作を行い、プライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１８９】
実施例７Ａ
（Ｂ）成分として、（Ｂ１）成分；ポルフィリン化合物：山田化学工業社製「ＦＤＢ−００２」（極大吸収波長４３１ｎｍ、吸光係数３８０（Ｌ／（ｇ・ｃｍ））、半値幅１８ｎｍ）を０．１５質量部、及び（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を９質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表５に（Ａ）成分の重量平均分子量、各成分の配合量をまとめた。各積層体の評価結果を表８に示した。【０１９０】
実施例７Ｂ
実施例５Ｂで得られたウレタンプレポリマー（５Ｂ）を使用した以外は、実施例７Ａと同様の操作を行い、プライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１９１】
実施例７Ｃ
実施例５Ｃで得られたウレタンプレポリマー（５Ｃ）を使用した以外は、実施例７Ａと同様の操作を行い、プライマー積層体およびハードコート層を有する積層体を作製し、試料の評価を行った。表５に（Ａ）成分の重量平均分子量、数平均分子量、および各成分の配合量をまとめた。各積層体の評価結果を表８に示した。【０１９２】
実施例８
（Ｂ）成分として、（Ｂ２）成分の代わりに、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．０３質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９３】
実施例９
（Ｂ）成分として、（Ｂ１）成分；ポルフィリン化合物：山田化学工業社製「ＦＤＢ−００２」（極大吸収波長４３１ｎｍ、吸光係数３８０（Ｌ／（ｍｏｌ・ｃｍ））、半値幅１８ｎｍ）を０．０３質量部、及び（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を７質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９４】
実施例１０
（Ｂ）成分として、（Ｂ１）成分；ポルフィリン化合物：山田化学工業社製「ＦＤＢ−００１」（極大吸収波長４２０ｎｍ、モル吸光係数５１０（Ｌ／（ｇ・ｃｍ））、半値幅１８ｎｍ）を０．０３質量部、及び（Ｂ２）成分；ベンゾトリアゾール系紫外線吸収剤（極大吸収波長３７０ｎｍ、吸収係数６０（Ｌ／（ｇ・ｃｍ））、半値幅７０ｎｍ）を２質量部用いた以外は実施例５Ａと同様の方法でプライマー組成物を得た（実施例５Ａと同じ（Ｂ３１）成分を同量配合した。）。それ以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９５】
実施例１１
（Ｂ）成分として、（Ｂ２）成分の代わりに、（Ｂ１）成分；メロシアニン化合物：山田化学工業社製「ＦＤＢ−００９」（極大吸収波長４０１ｎｍ、吸光係数１３５（Ｌ／（ｇ・ｃｍ））、半値幅ｎｍ）を２質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９６】
実施例１２
（Ｂ）成分として、（Ｂ２）成分の代わりに、（Ｂ１）成分；メロシアニン化合物：山田化学工業社製「ＦＤＢ−００９」（極大吸収波長４０１ｎｍ、吸光係数１３０（Ｌ／（ｇ・ｃｍ））、半値幅４０ｎｍ）を０．５質量部、及び（Ｂ１）成分；ポルフィリン化合物：山田化学工業社製「ＦＤＢ−００１」（極大吸収波長４２０ｎｍ、モル吸光係数５１０（Ｌ／（ｇ・ｃｍ））、半値幅１８ｎｍ）を０．０５質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９７】
実施例１３
（Ｂ）成分として、（Ｂ１）成分；ポルフィリン化合物：山田化学工業社製「ＦＤＢ−００１」（極大吸収波長４２０ｎｍ、モル吸光係数５１０（Ｌ／（ｇ・ｃｍ））、半値幅１８ｎｍ）を０．１質量部用い、さらに染料（（Ｂ３）成分）；三菱化学株式会社製「ダイヤレジンＶｉｏｌｅｔＲＲ」（；極大吸収波長５５０ｎｍ、吸収係数５０（Ｌ／（ｇ・ｃｍ））、半値幅１０５ｎｍ）を０．０３質量部用い、また、酢酸エチルに代えてはトルエンを用いた以外は実施例５Ａと同様の方法でプライマー組成物を得た。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表６に（Ａ）成分の重量平均分子量、数平均分子量、および各成分の配合量をまとめた。各積層体の評価結果を表８に示した。【０１９８】
実施例１４
実施例５Aで調製したウレタンプレポリマー（５A）の溶液２００質量部（ウレタンプレポリマー（５Ａ）を１００質量部、（Ｃ）成分としてトルエンを１００質量部含む）に対して、硬化剤（（Ｅ’）成分）として３，３’−ジクロロ−４，４’−ジアミノジフェニルメタンを２８質量部加え室温で１５分撹拌し２液硬化型のプライマー組成物を得た。（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．１質量部用いた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、数平均分子量、および各成分の配合量をまとめた。各積層体の評価結果を表８に示した。【０１９９】
実施例１５
実施例５Ｃのウレタンプレポリマー（５Ｃ）を使用して、このウレタンプレポリマー溶液３００質量部（ウレタンプレポリマー（５Ｃ）として１００質量部）に対して、（Ｂ）成分として、（Ｂ２）成分；ベンゾトリアゾール系紫外線吸収剤（極大吸収波長３７０ｎｍ、吸収係数６０（Ｌ／（ｇ・ｃｍ））、半値幅７０ｎｍ）を２質量部、および（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を１０質量部加えた以外は実施例５Ａと同様の方法でプライマー組成物を得た（実施例５Ａと同じ（Ｂ３１）成分を同量配合した。）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、数平均分子量、および各成分の配合量をまとめた。各積層体の評価結果を表８に示した。【０２００】
実施例１６
実施例５Ａのウレタンプレポリマー（５Ａ）をトルエン（（Ｃ）成分）で希釈した。溶媒量は、ウレタンプレポリマー（５Ａ）１００質量部に対して、（Ｃ）成分トルエンは１００質量部使用した。これに１，４−ブタンジオール（（Ａ３）成分）をウレタンプレポリマー（５）１００質量部に対して、（Ａ３）成分を１．３質量部となる量を添加し、８０℃で５時間反応させウレタンプレポリマー（１６）を得た。さらにレベリング剤（（Ｄ）成分）として、フッ素系のレべリング剤である東レ・ダウコーニング株式会社製レベリング剤『ＦＺ２１０４』を０．０５質量部添加し、窒素雰囲気下で均一になるまで十分に撹拌してウレタンプレポリマー溶液を得た。このウレタンプレポリマー溶液において、イソシアネート基の含有量は、ウレタンプレポリマー（１６）１ｇ当たり、０．０７８ｇであり、ウレタンプレポリマー（１６）中のイソシアネート基のモル百分率は、０．１７モル％であり、重量平均分子量は２１，０００であり、数平均分子量は１２，０００あった。このウレタンプレポリマー溶液をさらに酢酸エチル（（Ｃ）成分）で希釈した。ウレタンプレポリマー（１６）１００質量部に対して、（Ｃ）成分の酢酸エチルは１００質量部使用した。その結果、ウレタンプレポリマー（１６）１００質量部に対して、（Ｃ）成分の合計量は２００質量部となった。このウレタンプレポリマー溶液３００質量部（ウレタンプレポリマー（１６）として１００質量部）に対して、（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．０５質量部、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ）、半値幅１１０ｎｍ）を０．０４質量部加えて、窒素雰囲気下で均一になるまで十分に撹拌して混合することにより、光学物品用プライマー組成物を得た。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、数平均分子量、および各成分の配合量をまとめた。各積層体の評価結果を表８に示した。【０２０１】
実施例１７
実施例５Ａにおいて、（Ｂ）成分として、（Ｂ１）成分；ポルフィリン化合物：東京化成工業株式会社製「Ｃｏｂａｌｔ（ＩＩ）  Ｔｅｔｒａｐｈｅｎｙｌｐｏｒｐｈｙｒｉｎ」（極大吸収波長４１０ｎｍ、吸光係数６５０（Ｌ／（ｇ・ｃｍ）、半値幅２０ｎｍ））を０．１質量部用い、（Ｂ３１）成分；三菱化学株式会社製「ダイヤレジンＶｉｏｌｅｔＲＲ」（極大吸収波長５５０ｎｍ、吸収係数５０（Ｌ／（ｇ・ｃｍ）、半値幅１０５ｎｍ）を０．０３質量部用い、また、酢酸エチルに代えてトルエンを用いた以外は実施例５Ａと同様の方法でプライマー組成物を得た。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、数平均分子量、および各成分の配合量をまとめた。各積層体の評価結果を表８に示した。【０２０２】
実施例１８
実施例５Ａにおいて、（Ｂ）成分として、（Ｂ１）成分；ポルフィリン化合物：Ｚｉｎｃ（ＩＩ）  Ｔｅｔｒａｐｈｅｎｙｌｐｏｒｐｈｙｒｉｎ」（極大吸収波長が４２５ｎｍ、吸光係数が８００（Ｌ／（ｇ・ｃｍ））、半値幅２２ｎｍ）を０．０５質量部用い、さらに（Ｂ３１）成分；三菱化学株式会社製「ダイヤレジンＶｉｏｌｅｔＲＲ」（極大吸収波長５５０ｎｍ、吸収係数５０（Ｌ／（ｇ・ｃｍ））、半値幅１０５ｎｍ）を０．０３質量部用い、また、酢酸エチルに代えてトルエンを用いた以外は実施例５Ａと同様の方法でプライマー組成物を得た。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、数平均分子量、および各成分の配合量をまとめた。各積層体の評価結果を表８に示した。【０２０３】
実施例１９
実施例５Ａにおいて、（Ｂ）成分として、（Ｂ１）成分；ポルフィリン化合物：２，３，７，８，１２，１３，１７，１８−Ｏｃｔａｅｔｈｙｌ−２１Ｈ，２３Ｈ−ｐｏｒｐｈｉｎｅＺｉｎｃ（ＩＩ）」（極大吸収波長４１１ｎｍ、吸光係数３００（Ｌ／（ｇ・ｃｍ））、半値幅２５ｎｍ）を０．１５質量部用い、さらに（Ｂ３１）成分；三菱化学株式会社製「ダイヤレジンＶｉｏｌｅｔＲＲ」（極大吸収波長５５０ｎｍ、吸収係数５０（Ｌ／（ｇ・ｃｍ））、半値幅１０５ｎｍ）を０．０３質量部用い、また、酢酸エチルに代えてトルエンを用いた以外は実施例５Ａと同様の方法でプライマー組成物を得た）。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、各成分の配合量をまとめた。各積層体の評価結果を表８に示した。【０２０４】
実施例２０
実施例５Ａにおいて、（Ｂ）成分として、（Ｂ１）成分；日本化薬株式会社製「Ｋａｙａｓｅｔ  Ｙｅｌｌｏｗ  ＧＮ」（極大吸収波長４０８ｎｍ、モル吸光係数６０（Ｌ／（ｇ・ｃｍ）、半値幅９０ｎｍ））を１．５質量部用い、さらに（Ｂ３１）成分；三菱化学株式会社社製「ダイヤレジンＢｌｕｅＪ」（極大吸収波長５９０ｎｍ、吸収係数３５（Ｌ／（ｇ・ｃｍ））、半値幅１１０ｎｍ）を０．８質量部用いた以外は実施例５Ａと同様の方法でプライマー組成物を得た。光学基材として厚さ２．０ｍｍのＭＲ−８（チオウレタン樹脂プラスチックレンズ；屈折率＝１．６０）を用いた以外は実施例５Ａと同様にプライマー積層体およびハードコート層を有する積層体を作製し、試料の評価を行った。表７に（Ａ）成分の重量平均分子量、各成分の配合量をまとめた。各積層体の評価結果を表８に示した。上記（Ｂ１）成分を用いると、ＹＩが大きくなる為、添加するブルーイング剤量が増大し、得られた積層体は透明性（視感透過率）のやや低いものとなった。【０２０５】
【表５】
2018230513.tif 000009
【０２０６】
【表６】
2018230513.tif 000010
【０２０７】
【表７】
2018230513.tif 000011
【０２０８】
【表８】
2018230513.tif 000012
【０２０９】
なお、表５〜表７にある通り、実施例５Ａ〜７Ｃ、実施例８〜２０の光学物品用プライマー組成物には、特に断りがないものであっても、（Ｄ）成分として、フッ素系のレべリング剤である東レ・ダウコーニング株式会社製レベリング剤『ＦＺ２１０４』が０．０５質量部配合されるように調製した。【０２１０】
実施例２１
実施例５Ａと同様にして、ウレタンプレポリマー（５Ａ）の溶液を調製した。このウレタンプレポリマー溶液３００質量部（ウレタンプレポリマー（５Ａ）として１００質量部）に対して、（Ｂ）成分として、（Ｂ２）成分；ベンゾトリアゾール系紫外線吸収剤（極大吸収波長３６５ｎｍ、吸収係数５５（Ｌ／（ｇ・ｃｍ））、半値幅６５ｎｍ）を２質量部、および（Ｂ２）成分；ベンゾトリアゾール系紫外線吸収剤（極大吸収波長３５５ｎｍ、吸収係数５０（Ｌ／（ｇ・ｃｍ））、半値幅９０ｎｍ）を７質量部加え、さらに（Ｂ３２）成分；山田化学工業株式会社製「ＦＤＧ−００５」（極大吸収波長５８１ｎｍ、吸光係数１４０（Ｌ／（ｇ・ｃｍ））、半値幅１９ｎｍ）を０．１質量部加えて、窒素雰囲気下で均一になるまで十分に撹拌して混合することにより、光学物品用プライマー組成物を得た。光学基材として厚さ２．０ｍｍのＣＲ−３９（アリル樹脂プラスチックレンズ；屈折率＝１．５０）を用いた。【０２１１】
上記プライマー組成物を使用した以外は実施例１と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２１２】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２１３】
実施例２２
（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．１２質量部、さらに（Ｂ３２）成分；山田化学工業株式会社製「ＦＤＧ−００７」（極大吸収波長５９１ｎｍ、吸光係数１４５（Ｌ／（ｇ・ｃｍ））、半値幅１９ｎｍ）を０．１質量部用いた以外は実施例２１と同様の方法でプライマー組成物を得た。光学基材として厚さ２．０ｍｍのＭＲ−８（チオウレタン樹脂プラスチックレンズ；屈折率＝１．６０）を用いた以外は実施例２１と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２１４】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２１５】
実施例２３
（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．０５質量部、及び（Ｂ２）成分；ベンゾトリアゾール系紫外線吸収剤（極大吸収波長３６５ｎｍ、吸光係数５５（Ｌ／（ｇ・ｃｍ））、半値幅６５ｎｍ）を２質量部、さらに（Ｂ３２）成分；山田化学工業株式会社製「ＦＤＧ−００５」（極大吸収波長５８１ｎｍ、吸光係数１４０（Ｌ／（ｇ・ｃｍ））、半値幅１９ｎｍ）を０．３質量部用いた以外は実施例２２と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０示した。【０２１６】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２１７】
実施例２４
（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．０５質量部用い、さらに（Ｂ３２）成分；山本化成株式会社「ＰＤ−３２０」（極大吸収波長５９０ｎｍ、吸光係数１３５（Ｌ／（ｇ・ｃｍ））、半値幅２０ｎｍ）を０．２質量部用い、また、酢酸エチルに代えてトルエンを用いた以外は実施例２２と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２１８】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２１９】
実施例２５
実施例１４と同様にして２液硬化型のプライマー組成物を得た。（Ｂ）成分として、（Ｂ１）成分；ポルフィリン化合物：山田化学工業社製「ＦＤＢ−００１」（極大吸収波長４２０ｎｍ、吸光係数５１０（Ｌ／（ｇ・ｃｍ））、半値幅１８ｎｍ）を０．１質量部、さらに（Ｂ３２）成分；山田化学工業株式会社製「ＦＤＧ−００５」（極大吸収波長５８１ｎｍ、吸光係数１４０（Ｌ／（ｇ・ｃｍ））、半値幅１９ｎｍ）を０．３質量部用いた以外は、実施例１４と同様の方法でプライマー組成物を得た。また、実施例１４と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２２０】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２２１】
実施例２６
実施例５Ｃのウレタンプレポリマー（５Ｃ）を使用して、このウレタンプレポリマー溶液３００質量部（ウレタンプレポリマー（５Ｃ）として１００質量部）に対して、（Ｂ）成分として、（Ｂ２）成分；ベンゾトリアゾール系紫外線吸収剤（極大吸収波長３７０ｎｍ、吸光係数６０（Ｌ／（ｇ・ｃｍ）、半値幅７０ｎｍ）を２質量部、（Ｂ１）成分；ポルフィリン化合物：Ｚｉｎｃ（ＩＩ）  Ｔｅｔｒａｐｈｅｎｙｌｐｏｒｐｈｙｒｉｎ」（極大吸収波長が４２５ｎｍ、吸光係数が８００（Ｌ／（ｇ・ｃｍ））、半値幅２２ｎｍ）を０．１質量部、さらに（Ｂ３２）成分；山田化学工業株式会社製「ＦＤＧ−００７」（極大吸収波長５９１ｎｍ、吸光係数１４５（Ｌ／（ｇ・ｃｍ））、半値幅１９ｎｍ）を０．１質量部加え、窒素雰囲気下で均一になるまで十分に撹拌して混合することにより、光学物品用プライマー組成物を得た。この組成物を用いて実施例２１と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２２２】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２２３】
実施例２７
（Ｂ）成分として、（Ｂ１）成分；ポルフィリン化合物：Ｚｉｎｃ（ＩＩ）  Ｔｅｔｒａｐｈｅｎｙｌｐｏｒｐｈｙｒｉｎ」（極大吸収波長が４２５ｎｍ、吸光係数８００（Ｌ／（ｇ・ｃｍ））、半値幅２２ｎｍ）を０．０８質量部、さらに（Ｂ３２）成分；山田化学工業株式会社製「ＦＤＧ−００６」（極大吸収波長５８４ｎｍ、吸光係数８０（Ｌ／（ｇ・ｃｍ））、半値幅２５ｎｍ）を０．６質量部加えた以外は実施例２１と同様の方法でプライマー組成物を得た。このプライマー組成物を用いた以外は実施例２２と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２２４】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２２５】
実施例２８
（Ｂ）成分として、（Ｂ３２）成分の代わりに、（Ｂ３１）成分；日本化薬株式会社製「Ｂｌａｃｋ  Ｂ」（極大吸収波長６００ｎｍ、吸光係数４０（Ｌ／（ｇ・ｃｍ））、半値幅１４０ｎｍ）を０．１質量部、用いた以外は実施例２１と同様の方法でプライマー組成物を得た（実施例２１と同じ（Ｂ２）成分を同量配合した。）。このプライマー組成物を用いた以外は実施例２２と同様にプライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２２６】
また、前記レンズを装着し、屋内及び屋外で着用した結果、ＬＥＤ照明や屋外晴天下の長時間使用において、多少の眩しさを感じた。更に、樹木の枝の線や赤色、黄色、緑色のコントラスト明瞭化して見えるが、色調が変わった。【０２２７】
実施例２９
実施例２１において、（Ｂ２）成分は用いず、（Ｂ）成分として、（Ｂ３２）成分；山田化学工業株式会社製「ＦＤＧ−００６」（極大吸収波長５８４ｎｍ、吸光係数８０（Ｌ／（ｇ・ｃｍ））、半値幅２５ｎｍ）を０．６質量部のみ用いた。それ以外は実施例２１と同様の方法でプライマー組成物、プライマー積層体およびハードコート層を有する積層体を作製し、試料の評価を行った。表９に（Ａ）成分の重量平均分子量、数平均分子量、および各成分の配合量をまとめた。各積層体の評価結果を表１０に示した。【０２２８】
また、前記レンズを装着し、屋内及び屋外で着用した結果、ＬＥＤ照明や屋外晴天下の長時間使用においても眩しさを感じることは少なかった。更に、樹木の枝の線や赤色、黄色、緑色のコントラストが極めて明瞭化して見えた。【０２２９】
【表９】
2018230513.tif 000013
【０２３０】
なお、表９にある通り、実施例２１〜２９の光学物品用プライマー組成物には、特に断りがないものであっても、（Ｄ）成分として、フッ素系のレべリング剤である東レ・ダウコーニング株式会社製レベリング剤『ＦＺ２１０４』が０．０５質量部配合されるように調製した。【０２３１】
【表１０】
2018230513.tif 000014
【０２３２】
実施例３０
数平均分子量が６５０のポリテトラメチレンエーテルグリコール（三菱ケミカル株式会社製『ＰＴＭＧ６５０』）３３０ｇ（（Ａ２）成分）、２，４−トリレンジイソシアネートと２，６−トリレンジイソシアネートの８０質量％：２０質量％の混合物（ＴＤＩ８０とする；（Ａ１）成分）１７５ｇを反応させ、末端にイソシアネート基を有するウレタンプレポリマー（３０’）を得た。ウレタンプレポリマー（３０’）をトルエン（（Ｃ）成分）１００質量部で希釈した。これにプロピレングリコール（（Ａ３）成分）をウレタンプレポリマー（３０’）１００質量部に対して、１．８質量部となる量を添加し、８０℃で５時間反応させてウレタンプレポリマー（３０）を得た。さらにレベリング剤（（Ｄ）成分）として、フッ素系のレべリング剤である東レ・ダウコーニング株式会社製レベリング剤『ＦＺ２１２３』を０．０５質量部添加し、窒素雰囲気下で均一になるまで十分に撹拌してウレタンプレポリマー溶液を得た。このウレタンプレポリマー溶液において、イソシアネートの含有量は、ウレタンプレポリマー（３０）１ｇ当たり、０．０６１ｇであり、ウレタンプレポリマー（３０）中のイソシアネート基のモル百分率は、０．１５モル％であり、重量平均分子量は３０，０００であり、数平均分子量は１４，０００であった。このウレタンプレポリマー溶液をさらに、酢酸エチル（（Ｃ）成分）で希釈した。溶媒量は、ウレタンプレポリマー（３０）１００質量部に対して、（Ｃ）成分の酢酸エチルは１００質量部使用した。その結果、ウレタンプレポリマー（３０）１００質量部に対して、（Ｃ）成分の合計量は２００質量部なった。このウレタンプレポリマー溶液３００質量部（ウレタンプレポリマー（３０）１００質量部）に対して、実施例５Ａと同じ（Ｂ）成分を同量の配合し、実施例５Ａと同様の方法でプライマー組成物を得た。また、実施例５Ａと同様にしてプライマー積層体およびハードコート層を有する積層体を作製し、試料の評価を行った。表１１に（Ａ）成分の重量平均分子量、数平均分子量、および各成分の配合量をまとめた。各積層体の評価結果を表１２に示した。【０２３３】
実施例３１
実施例３０で準備したウレタンプレポリマー（３０）を使用して、実施例６Ａと同じ（Ｂ）成分を同量配合し、実施例６Ａと同様の方法でプライマー組成物を得た。また、実施例６Ａと同様にしてプライマー積層体およびハードコート層を有する積層体を作製し、試料の評価を行った。表１１に（Ａ）成分の重量平均分子量、数平均分子量、および各成分の配合量をまとめた。各積層体の評価結果を表１２に示した。【０２３４】
実施例３２
実施例３０で準備したウレタンプレポリマー（３０）を使用して、実施例７Ａと同じ（Ｂ）成分を同量配合し、実施例７Ａと同様の方法でプライマー組成物を得た。また、実施例７Ａと同様にしてプライマー積層体およびハードコート層を有する積層体を作製し、試料の評価を行った。表１１に（Ａ）成分の重量平均分子量、数平均分子量、および各成分の配合量をまとめた。各積層体の評価結果を表１２に示した。【０２３５】
【表１１】
2018230513.tif 000015
【０２３６】
なお、表１１にある通り、実施例３０〜３２の光学物品用プライマー組成物には、特に断りがないものであっても、（Ｄ）成分として、フッ素系のレべリング剤である東レ・ダウコーニング株式会社製レベリング剤『ＦＺ２１０４』が０．０５質量部配合されるように調製した。【０２３７】
【表１２】
2018230513.tif 000016
【国際調査報告】
2018230513.tif 000017
2018230513.tif 000018
2018230513.tif 000019